(57)【要約】  グラフェン強化無機マトリックス複合物を黒鉛材料から直接製造する、単純で、迅速で、規模の変更が可能で、環境に優しい方法であって：（ａ）エネルギー衝突装置の衝突チャンバー中で黒鉛材料の複数の粒子と、無機固体担体材料の複数の粒子とを混合して混合物を形成するステップと；（ｂ）黒鉛材料からグラフェンシートを剥離し、グラフェンシートを固体無機担体材料粒子の表面に移動させて、グラフェン被覆無機粒子またはグラフェン埋め込み無機粒子を衝突チャンバーの内部で形成するのに十分な時間の間、ある頻度およびある強度でエネルギー衝突装置を運転するステップと；（ｃ）グラフェン被覆無機粒子またはグラフェン埋め込み無機粒子からグラフェン強化無機マトリックス複合物を形成するステップとを含む方法が提供される。この方法によって製造されるグラフェン被覆無機粒子またはグラフェン埋め込み無機粒子の材料も提供される。【選択図】図４
2019506358.tif 000002
【特許請求の範囲】
【請求項１】
黒鉛材料からグラフェン強化無機マトリックス複合物を直接製造する方法において：ａ）エネルギー衝突装置の衝突チャンバー中で黒鉛材料の複数の粒子と、固体無機材料の複数の粒子とを混合して、混合物を形成するステップであって、前記黒鉛材料が、インターカレーション、酸化、および剥離が行われておらず、あらかじめ製造された単離グラフェンシートを含まないステップと；ｂ）前記黒鉛材料からグラフェンシートを前記固体無機材料粒子の表面に移動させて、グラフェン被覆無機粒子を前記衝突チャンバーの内部で形成するのに十分な時間の間、ある頻度およびある強度でエネルギー衝突装置を運転するステップと；ｃ）前記グラフェン被覆無機粒子から前記グラフェン強化無機マトリックス複合物を形成するステップとを含むことを特徴とする方法。
【請求項２】
請求項１に記載の方法において、複数の衝突ボールまたは媒体が前記エネルギー衝突装置の前記衝突チャンバーに加えられることを特徴とする方法。
【請求項３】
請求項２に記載の方法において、前記グラフェン被覆無機粒子から前記グラフェン強化無機マトリックス複合物を形成するステップ（ｃ）の前に、前記衝突ボールまたは媒体を前記グラフェン被覆無機粒子から分離するために磁石が使用されることを特徴とする方法。
【請求項４】
請求項１に記載の方法において、前記衝突チャンバーが内部に保護流体をさらに含むことを特徴とする方法。
【請求項５】
請求項１に記載の方法において、前記固体無機材料が、鉄、銅、アルミニウム、鉛、スズ、亜鉛、インジウム、イリジウム、バナジウム、マンガン、ニッケル、ジルコニア、テクネチウム、銀、ケイ素、カドミウム、金、白金、ニオブ、モリブデン、クロム、マンガン、コバルト、アルミナ、ジルコニア、二酸化チタン、窒化ホウ素、ソーダ石灰ガラス、鉛含有ガラス、アルミノケイ酸塩含有ガラス、亜テルル酸塩含有ガラス、アンチモン含有ガラス、ヒ酸塩含有ガラス、チタン酸塩含有ガラス、タンタライト含有ガラス、ホウケイ酸塩系ガラス、シリカ、高シリカ含有量ガラス、非晶質二酸化ケイ素、石英、溶融石英、アルミナ、ベリリア、セリア、炭化物、ホウ化物、窒化物、ケイ化物、カーボランダム、ダイヤモンド、それらの合金、またはそれらの組合せから選択されることを特徴とする方法。
【請求項６】
請求項１に記載の方法において、前記固体無機材料が、チタン酸ジルコニウムバリウム、チタン酸ストロンチウム（ＳＴ）、チタン酸カルシウム（ＣＴ）、チタン酸マグネシウム（ＭＴ）、チタン酸マグネシウムカルシウム（ＣＭＴ）、チタン酸亜鉛（ＺＴ）、チタン酸ランタン（ＴＬＴ）、およびチタン酸ネオジム（ＴＮＴ）、ジルコニウム酸バリウム（ＢＺ）、ジルコニウム酸カルシウム（ＣＺ）、ニオブ酸鉛マグネシウム（ＰＭＮ）、ニオブ酸亜鉛鉛（ＰＺＮ）、ニオブ酸リチウム（ＬＮ）、スズ酸バリウム（ＢＳ）、スズ酸カルシウム（ＣＳ）、ケイ酸マグネシウムアルミニウム、ケイ酸マグネシウム、タンタル酸バリウム、二酸化チタン、酸化ニオブ、ジルコニア、シリカ、サファイア、酸化ベリリウム、およびチタン酸ジルコニウムスズ、インジウムスズ酸化物（ＩＴＯ）、ランタンドープチタン酸ストロンチウム（ＳＬＴ）、イットリウムドープチタン酸ストロンチウム（ＳＹＴ）、イットリア安定化ジルコニア（ＹＳＺ）、ガドリニウムドープセリア（ＧＤＣ）、ランタンストロンチウム没食子酸塩マグネサイト（ＬＳＧＭ）、βアルミナ、チタン酸ジルコン酸鉛（ＰＺＴ）、チタン酸バリウム（ＢＴ）、チタン酸ストロンチウム（ＳＴ）、石英、フェライト、炭酸ストロンチウム、ランタンストロンチウムマンガナイト、およびそれらの組合せから選択されることを特徴とする方法。
【請求項７】
請求項１に記載の方法において、前記固体無機材料粒子が、１０ｎｍ〜１０ｍｍの直径または厚さを有する粉末、フレーク、ビーズ、ペレット、球、ワイヤ、繊維、フィラメント、ディスク、リボン、またはロッドを含むことを特徴とする方法。
【請求項８】
請求項７に記載の方法において、前記直径または厚さが１μｍ〜１００μｍであることを特徴とする方法。
【請求項９】
請求項１に記載の方法において、前記固体無機担体材料が、溶融温度よりも高温で溶融可能なミクロンまたはナノメートルスケールの粒子を含み、前記方法が、前記無機マトリックス複合物を形成するために前記固体無機担体材料を溶融させるステップを含むことを特徴とする方法。
【請求項１０】
請求項１に記載の方法において、前記黒鉛材料が、天然黒鉛、合成黒鉛、高配向熱分解黒鉛、黒鉛繊維、黒鉛ナノファイバー、フッ化黒鉛、化学修飾黒鉛、メソカーボンマイクロビーズ、部分結晶性黒鉛、またはそれらの組合せから選択されることを特徴とする方法。
【請求項１１】
請求項１に記載の方法において、前記エネルギー衝突装置が、振動ボールミル、遊星ボールミル、高エネルギーミル、バスケットミル、アジテーターボールミル、極低温ボールミル、マイクロボールミル、タンブラーボールミル、連続ボールミル、撹拌ボールミル、加圧ボールミル、プラズマ支援ボールミル、フリーザーミル、振動ふるい、ビーズミル、ナノビーズミル、超音波ホモジナイザーミル、遠心分離遊星ミキサー、真空ボールミル、または共鳴音響ミキサーであることを特徴とする方法。
【請求項１２】
請求項１に記載の方法において、前記ステップ（ｃ）が、前記無機粒子を溶融させてグラフェンシートが中に分散した溶融混合物を形成するステップと、前記溶融混合物から所望の形状を形成するステップと、前記形状を前記グラフェン強化無機マトリックス複合物に固化させるステップとを含むことを特徴とする方法。
【請求項１３】
請求項１に記載の方法において、前記ステップ（ｃ）が、前記無機粒子を溶融させてグラフェンシートが中に分散した溶融混合物を形成するステップと、前記混合物を押出成形してロッド形態もしくはシート形態にするステップ、前記混合物を紡糸して繊維形態にするステップ、前記混合物を噴霧して粉末形態にするステップ、または前記混合物をキャスティングしてインゴット形態にするステップとを含むことを特徴とする方法。
【請求項１４】
請求項１に記載の方法において、前記ステップ（ｃ）が、前記グラフェン被覆無機粒子を焼結させて、前記グラフェン強化無機マトリックス複合物の所望の形状にするステップを含み、焼結デバイスが選択的レーザー焼結装置であってよいことを特徴とする方法。
【請求項１５】
請求項１に記載の方法において、前記グラフェンシートが、純粋なグラフェン、５重量％未満の酸素含有量を有する酸化グラフェン、フッ化グラフェン、５重量％未満のフッ素を有するフッ化グラフェン、９５重量％以上の炭素含有量を有するグラフェン、または化学修飾グラフェンを含むことを特徴とする方法。
【請求項１６】
請求項１に記載の方法において、前記グラフェンシートが単層グラフェンシートを含有することを特徴とする方法。
【請求項１７】
請求項１に記載の方法において、前記グラフェンシートが、少なくとも８０％単層グラフェン、または１０以下のグラフェン面を有する少なくとも８０％の数層グラフェンを含有することを特徴とする方法。
【請求項１８】
請求項１に記載の方法において、前記衝突チャンバーが、炭素繊維、セラミック繊維、ガラス繊維、カーボンナノチューブ、炭素ナノファイバー、金属ナノワイヤ、金属粒子、セラミック粒子、ガラス粉末、炭素粒子、黒鉛粒子、有機粒子、またはそれらの組合せから選択される改質用フィラーをさらに含むことを特徴とする方法。
【請求項１９】
請求項１に記載の方法において、前記エネルギー衝突装置を操作する手順が、連続エネルギー衝突デバイスを用いて連続的な方法で行われることを特徴とする方法。
【請求項２０】
請求項１に記載の方法において、前記衝突チャンバーが官能化剤をさらに含み、前記エネルギー衝突装置を運転する前記ステップ（ｂ）が、前記グラフェンシートを前記官能化剤で化学官能化する役割を果たすことを特徴とする方法。
【請求項２１】
請求項２０に記載の方法において、前記官能化剤が、アルキルもしくはアリールシラン、アルキルもしくはアラルキル基、ヒドロキシル基、カルボキシル基、アミン基、スルホネート基（−ＳＯ３Ｈ）、アルデヒド基、キノイダル、フルオロカーボン、またはそれらの組合せから選択される化学官能基を含むことを特徴とする方法。
【請求項２２】
請求項２０に記載の方法において、前記官能化剤が、ヒドロキシル、ペルオキシド、エーテル、ケト、およびアルデヒドからなる群から選択される酸素化基を含むことを特徴とする方法。
【請求項２３】
請求項２０に記載の方法において、前記官能化剤が、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−ＯＲ’−）ｙＲ’３−ｙ、Ｓｉ（−Ｏ−ＳｉＲ’２−）ＯＲ’、Ｒ”、Ｌｉ、ＡｌＲ’２、Ｈｇ−Ｘ、ＴｌＺ２、およびＭｇ−Ｘ（式中、ｙは３以下の整数であり、Ｒ’は、水素、アルキル、アリール、シクロアルキル、またはアラルキル、シクロアリール、またはポリ（アルキルエーテル）であり、Ｒ”は、フルオロアルキル、フルオロアリール、フルオロシクロアルキル、フルオロアラルキル、またはシクロアリールであり、Ｘはハライドであり、Ｚは、カルボキシレートまたはトリフルオロアセテートである）、およびそれらの組合せからなる群から選択される官能基を含むことを特徴とする方法。
【請求項２４】
請求項２０に記載の方法において、前記官能化剤が、アミドアミン、ポリアミド、脂肪族アミン、変性脂肪族アミン、脂環式アミン、芳香族アミン、無水物、ケチミン、ジエチレントリアミン（ＤＥＴＡ）、トリエチレンテトラミン（ＴＥＴＡ）、テトラエチレンペンタミン（ＴＥＰＡ）、ポリエチレンポリアミン、ポリアミンエポキシ付加体、フェノール系硬化剤、非臭素化硬化剤、非アミン硬化剤、およびそれらの組合せからなる群から選択される官能基を含むことを特徴とする方法。
【請求項２５】
請求項２０に記載の方法において、前記官能化剤が、ＯＹ、ＮＨＹ、Ｏ＝Ｃ−ＯＹ、Ｐ＝Ｃ−ＮＲ’Ｙ、Ｏ＝Ｃ−ＳＹ、Ｏ＝Ｃ−Ｙ、−ＣＲ’１−ＯＹ、Ｎ’Ｙ、またはＣ’Ｙから選択される官能基を含み、Ｙが、タンパク質、ペプチド、アミノ酸、酵素、抗体、ヌクレオチド、オリゴヌクレオチド、抗原、もしくは酵素基質、酵素阻害剤、もしくは酵素基質の遷移状態アナログの官能基である、またはＲ’−ＯＨ、Ｒ’−ＮＲ’２、Ｒ’ＳＨ、Ｒ’ＣＨＯ、Ｒ’ＣＮ、Ｒ’Ｘ、Ｒ’Ｎ＋（Ｒ’）３Ｘ−、Ｒ’ＳｉＲ’３、Ｒ’Ｓｉ（−ＯＲ’−）ｙＲ’３−ｙ、Ｒ’Ｓｉ（−Ｏ−ＳｉＲ’２−）ＯＲ’、Ｒ’−Ｒ”、Ｒ’−Ｎ−ＣＯ、（Ｃ２Ｈ４Ｏ−）ｗＨ、（−Ｃ３Ｈ６Ｏ−）ｗＨ、（−Ｃ２Ｈ４Ｏ）ｗ−Ｒ’、（Ｃ３Ｈ６Ｏ）ｗ−Ｒ’、Ｒ’から選択され、ｗは１を超え２００未満の整数であることを特徴とする方法。
【請求項２６】
請求項２０に記載の方法において、前記エネルギー衝突装置を運転する前記ステップが、連続エネルギー衝突装置を用いて連続方法で行われることを特徴とする方法。
【請求項２７】
請求項５に記載の方法によって製造されたグラフェン被覆無機粒子またはグラフェン埋め込み無機粒子の材料において、グラフェンの比率が、グラフェンおよび無機粒子を合わせた全重量を基準として０．０１重量％〜８０重量％であることを特徴とする材料。
【請求項２８】
請求項６に記載の方法によって製造されたグラフェン被覆無機粒子またはグラフェン埋め込み無機粒子の材料において、グラフェンの比率が、グラフェンおよび無機粒子を合わせた全重量を基準として０．０１重量％〜８０重量％であることを特徴とする材料。
【請求項２９】
押出機、成形機、または選択的レーザー焼結装置に供給されて、グラフェン強化無機複合物の部品が製造される、請求項２７に記載のグラフェン被覆無機粒子またはグラフェン埋め込み無機粒子の材料。
【発明の詳細な説明】
【技術分野】
【０００１】
関連出願の相互参照
本出願は、参照により本明細書に援用される２０１６年２月９日に出願された米国特許出願第１４／９９８７２９号明細書の優先権を主張する。
【０００２】
本発明は、グラフェン材料の製造方法に関し、特に、環境に優しく費用対効果の高い、グラフェン強化無機マトリックス複合物の製造方法に関する。
【背景技術】
【０００３】
単層グラフェンシートは、２次元の六角形格子を占める炭素原子から構成される。多層グラフェンは、２つ以上のグラフェン面から構成されるプレートレットである。個別の単層グラフェンシートおよび多層グラフェンプレートレットは、本明細書では一括してナノグラフェンプレートレット（ＮＧＰ）またはグラフェン材料と記載される。ＮＧＰとしては、純粋なグラフェン（実質的に９９％炭素原子）、わずかに酸化されたグラフェン（＜５重量％の酸素）、酸化グラフェン（≧５重量％の酸素）、わずかにフッ素化されたグラフェン（＜５重量％のフッ素）、フッ化グラフェン（≧５重量％のフッ素）、他のハロゲン化グラフェン、水素化グラフェン、および化学官能化グラフェンが挙げられる。
【０００４】
ＮＧＰは、一連の独特の物理的、化学的、および機械的性質を有することが分かっている。たとえば、グラフェンは、あらゆる既存の材料の中で最も高い固有強度および最も高い熱伝導率を示すことが分かった。グラフェンの実際の電子デバイス用途（たとえば、トランジスタ中の主要要素としてのＳｉの代替）は、今後５〜１０年の間に実現するとは考えられていないが、複合材料中、およびエネルギー貯蔵装置の電極材料中のナノフィラーとしてのその用途は目前に迫っている。加工可能グラフェンシートを大量に利用できることが、グラフェンの複合物用途、エネルギー用途、および別の用途の開発に成功するために重要である。
【０００５】
本発明者らの研究グループは、グラフェンを最初に発見した［Ｂ．Ｚ．Ｊａｎｇ  ａｎｄ  Ｗ．Ｃ．Ｈｕａｎｇ，“Ｎａｎｏ−ｓｃａｌｅｄ  Ｇｒａｐｈｅｎｅ  Ｐｌａｔｅｓ”、２００２年１０月２１日に提出された米国特許出願第１０／２７４，４７３号明細書；現在は米国特許第７，０７１，２５８号明細書（０７／０４／２００６）］。ＮＧＰおよびＮＧＰナノ複合物の製造方法は本発明者らによって最近レビューされている［Ｂｏｒ  Ｚ．Ｊａｎｇ  ａｎｄ  Ａ  Ｚｈａｍｕ，“Ｐｒｏｃｅｓｓｉｎｇ  ｏｆ  Ｎａｎｏ  Ｇｒａｐｈｅｎｅ  Ｐｌａｔｅｌｅｔｓ  （ＮＧＰｓ）  ａｎｄ  ＮＧＰ  Ｎａｎｏｃｏｍｐｏｓｉｔｅｓ：Ａ  Ｒｅｖｉｅｗ，”Ｊ．Ｍａｔｅｒｉａｌｓ  Ｓｃｉ．４３（２００８）５０９２−５１０１］。本発明者らの研究によって、以下に概略を示すナノグラフェンプレートレットの確立された製造方法には従わないという点で新規である、単離ナノグラフェンプレートレットのケミカルフリー製造方法が得られた。さらに、この方法は、費用対効果が高く、大幅に少ない環境影響で新規グラフェン材料が得られるという点で有用性が高い。ＮＧＰを製造するために４つの主要な従来技術の方法が採用されてきた。これらの利点および欠点を以下に簡潔にまとめている。
【０００６】
単離されたグラフェンシートの製造
方法１：酸化黒鉛（ＧＯ）プレートレットの化学的形成および還元
第１の方法（図１）は、黒鉛インターカレーション化合物（ＧＩＣ）、または実際には酸化黒鉛（ＧＯ）を得るために、インターカラントおよび酸化剤（たとえば、それぞれ濃硫酸および硝酸）を用いた天然黒鉛粉末の処理を伴う［Ｗｉｌｌｉａｍ  Ｓ．Ｈｕｍｍｅｒｓ，Ｊｒ．，ｅｔ  ａｌ．，Ｐｒｅｐａｒａｔｉｏｎ  ｏｆ  Ｇｒａｐｈｉｔｉｃ  Ｏｘｉｄｅ，Ｊｏｕｒｎａｌ  ｏｆ  ｔｈｅ  Ａｍｅｒｉｃａｎ  Ｃｈｅｍｉｃａｌ  Ｓｏｃｉｅｔｙ，１９５８，ｐ．１３３９］。インターカレーションまたは酸化の前、黒鉛は約０．３３５ｎｍのグラフェン面間隔を有する（Ｌｄ＝１／２  ｄ００２＝０．３３５ｎｍ）。インターカレーションおよび酸化処理を行うと、グラフェン間隔は、典型的には０．６ｎｍを超える値まで増加する。これは、この化学的経路中に黒鉛材料に生じる第１の膨張段階である。得られたＧＩＣまたはＧＯは、次に、熱衝撃曝露、または溶液系の超音波支援グラフェン層剥離方法のいずれかを用いることでさらに膨張する（多くの場合で剥離と呼ばれる）。
【０００７】
熱衝撃曝露方法では、典型的には依然として互いに相互接続する黒鉛フレークから構成される「黒鉛ワーム」の形態である剥離またはさらに膨張した黒鉛を形成するために、ＧＩＣまたはＧＯを高温（典型的には８００〜１，０５０℃）に短時間（典型的には１５〜６０秒）曝露して、ＧＩＣまたはＧＯを剥離または膨張させる。この熱衝撃手順によって、一部分離した黒鉛フレークまたはグラフェンシートを製造することができるが、通常は、黒鉛フレークの大部分は相互接続されたままである。典型的には、次に、剥離した黒鉛または黒鉛ワームに対して、エアミル粉砕、機械的剪断、または水中の超音波処理を用いたフレーク分離処理が行われる。したがって、方法１は、基本的に、第１の膨張（酸化またはインターカレーション）と、さらなる膨張（または「剥離」）と、分離との３つの異なる手順を伴う。
【０００８】
溶液系分離方法では、膨張または剥離したＧＯ粉末を水中または水性アルコール溶液中に分散させ、これに対して超音波処理を行う。これらの方法において、超音波処理は、黒鉛のインターカレーションおよび酸化の後（すなわち第１の膨張の後）、ならびに典型的には得られたＧＩＣまたはＧＯの熱衝撃曝露の後（第２の膨張の後）に使用することに留意することが重要である。あるいは、面間空間内に存在するイオン間の反発力がグラフェン間ファンデルワールス力に打ち勝って、結果としてグラフェン層が分離するように、水中に分散させたＧＯ粉末のイオン交換または長時間の精製手順が行われる。
【０００９】
この従来の化学的製造方法に関連したいくつかの大きな問題が存在する：
（１）この方法は、硫酸、硝酸、および過マンガン酸カリウムもしくは塩素酸ナトリウムなどのいくつかの望ましくない化学物質を多量に使用する必要がある。
（２）化学処理方法は、典型的には５時間から５日間の長いインターカレーションおよび酸化の時間を必要とする。
（３）強酸によって、「黒鉛中に入り込むこと」によるこの長いインターカレーションまたは酸化プロセス中に、多量の黒鉛が消費される（黒鉛が二酸化炭素に変換され、これがプロセス中に失われる）。強酸および酸化剤中に浸漬した黒鉛材料の２０〜５０重量％が失われることは珍しくない。
（４）熱剥離は、高温（典型的には８００〜１，２００℃）を必要とし、したがって、非常にエネルギーを消費するプロセスである。
（５）熱で誘発される剥離方法および溶液で誘発される剥離方法の両方は、非常に時間のかかる洗浄および精製のステップを必要とする。たとえば、洗浄して１グラムのＧＩＣを回収するために典型的には２．５ｋｇの水が使用され、適切な処理が必要となる多量の廃水が生じる。
（６）熱で誘発される剥離方法および溶液で誘発される剥離方法の両方では、得られる生成物は、酸素含有量を減少させるためのさらなる化学的還元処理を行う必要があるＧＯプレートレットである。典型的には、還元後でさえも、ＧＯプレートレットの導電率は、純粋なグラフェンの導電よりもはるかに低いままである。さらに、この還元手順は、ヒドラジンなどの毒性化学物質の利用を伴うことが多い。
（７）さらに、排液後にフレーク上に保持されるインターカレーション溶液の量は、黒鉛フレーク１００重量部当たり２０〜１５０部（ｐｐｈ）の溶液の範囲、より典型的には約５０〜１２０ｐｐｈの範囲となりうる。高温剥離中、フレークによって保持される残存インターカレート（ｉｎｔｅｒｃａｌａｔｅ）種は分解して硫黄化合物および窒素化合物の種々の化学種（たとえば、ＮＯｘおよびＳＯｘ）を生成し、これらは望ましくない。流出液は、環境に対して悪影響が生じないようにするために費用のかかる改善手順が必要となる。
【００１０】
上記概略の制限を克服するために本発明が作られた。
【００１１】
方法２：純粋なナノグラフェンプレートレットの直接形成
２００２年に、本発明者らの研究チームは、ポリマーまたはピッチ前駆体から得られた部分的に炭化または黒鉛化されたポリマー炭素から単層および多層のグラフェンシートを単離することに成功した［Ｂ．Ｚ．Ｊａｎｇ  ａｎｄ  Ｗ．Ｃ．Ｈｕａｎｇ，“Ｎａｎｏ−ｓｃａｌｅｄ  Ｇｒａｐｈｅｎｅ  Ｐｌａｔｅｓ”、２００２年１０月２１日に提出された米国特許出願第１０／２７４，４７３号明細書；現在は米国特許第７，０７１，２５８号明細書（０７／０４／２００６）］。Ｍａｃｋら［“Ｃｈｅｍｉｃａｌ  ｍａｎｕｆａｃｔｕｒｅ  ｏｆ  ｎａｎｏｓｔｒｕｃｔｕｒｅｄ  ｍａｔｅｒｉａｌｓ”  米国特許第６，８７２，３３０号明細書（２００５年３月２９日）］は、黒鉛にカリウム溶融物をインターカレートさせるステップと、結果としてＫがインターカレートされた黒鉛をアルコールと接触させて、ＮＧＰを含む剥離黒鉛を乱暴に生成するステップとを含む方法を開発した。カリウムおよびナトリウムなどの純アルカリ金属は水分に対して非常に敏感であり、爆発の危険が生じるので、この方法は、真空中または非常に乾燥したグローブボックス環境中で注意深く行う必要がある。この方法は、ＮＧＰの大量生産には適していない。上記概略の制限を克服するために本発明が作られた。
【００１２】
方法３：無機結晶表面上でのナノグラフェンシートのエピタキシャル成長および化学蒸着
基板上の超薄グラフェンシートの小規模製造は、熱分解に基づくエピタキシャル成長およびレーザー脱離イオン化技術によって行うことができる［Ｗａｌｔ  Ａ．ＤｅＨｅｅｒ，Ｃｌａｉｒｅ  Ｂｅｒｇｅｒ，Ｐｈｉｌｌｉｐ  Ｎ．Ｆｉｒｓｔ，“Ｐａｔｔｅｒｎｅｄ  ｔｈｉｎ  ｆｉｌｍ  ｇｒａｐｈｉｔｅ  ｄｅｖｉｃｅｓ  ａｎｄ  ｍｅｔｈｏｄ  ｆｏｒ  ｍａｋｉｎｇ  ｓａｍｅ”  米国特許第７，３２７，０００Ｂ２号明細書（２００３年６月１２日）］。わずか１層または数層の原子層を有する黒鉛のエピタキシャル膜は、それらの特有の特性およびデバイス基板としての大きな可能性のため、技術的および化学的に重要である。しかし、これらの方法は、複合材料およびエネルギー貯蔵用途の単離されたグラフェンシートの大量生産には適していない。上記概略の制限を克服するために本発明が作られた。
【００１３】
方法４：ボトムアップ方法（小分子からのグラフェンの合成）
Ｙａｎｇら［“Ｔｗｏ−ｄｉｍｅｎｓｉｏｎａｌ  Ｇｒａｐｈｅｎｅ  Ｎａｎｏ−ｒｉｂｂｏｎｓ，”Ｊ．Ａｍ．Ｃｈｅｍ．Ｓｏｃ．１３０（２００８）４２１６−１７］は、１，４−ジヨード−２，３，５，６−テトラフェニル−ベンゼンと４−ブロモフェニルボロン酸との鈴木−宮浦カップリングから開始する方法を用いて最長１２ｎｍの長さのナノグラフェンシートを合成した。結果として得られるヘキサフェニルベンゼン誘導体をさらに誘導体化させ環を縮合させて小さいグラフェンシートを得た。これは、これまでは非常に小さいグラフェンシートが生成されている遅いプロセスである。上記概略の制限を克服するために本発明が作られた。
【００１４】
したがって、望ましくない化学物質の量の減少（またはこれらの化学物質全ての除去）、短縮された処理時間、より少ないエネルギー消費、より低いグラフェン酸化度、望ましくない化学種の排液中（たとえば、硫酸）または空気中（たとえば、ＳＯ２およびＮＯ２）への流出の減少または排除が要求されるグラフェン製造方法が緊急に必要とされている。この方法によって、より純粋（より少ない酸化および損傷）で、より高い導電性で、より大きい／より幅広のグラフェンシートが製造可能となるべきである。これらのグラフェンシートは、強化用無機複合物マトリックス材料中で特に有用である。
【００１５】
グラフェン強化無機ナノ複合物の用途および重要性
グラフェン強化無機マトリックス複合物（以降、グラフェン無機ナノ複合物、または単にグラフェンナノ複合物とも記載される）の潜在的な用途は、導電率、熱伝導率、機械的性質の向上、結晶粒界のピン止め、および遮断性の５つの主要な領域の性質の向上を利用している。具体的な用途の例としては、ヒートシンク、強化セラミック、歯科材料、人工骨、エレクトロニクスのハウジング、ＥＭＩシールド、過酷な環境で使用される金属体、エネルギー貯蔵用途の活性材料、光起電力エネルギー生産のための活性材料、熱電気材料、触媒材料、光触媒、および導電性セラミックが挙げられる。導電性グラフェン無機ナノ複合物は、航空機機体のパネル、自動車、列車、窓、およびソーラーモジュールの除氷の可能性も高める。
【００１６】
本明細書では、ＮＧＰまたはグラフェンシートは、純粋なグラフェン、酸化グラフェン（ＧＯ）、還元酸化グラフェン（ＲＧＯ）、フッ化グラフェン、および化学官能化グラフェンを意味することができる。
【００１７】
グラフェン／無機ナノ複合物を製造するために４つの主要な従来技術の方法が採用されてきた。それらの概要を図２中に示しており、以下に簡潔にまとめている。
【００１８】
方法１：グラフェンまたは膨張黒鉛を無機粒子とともにボールミル粉砕してナノ複合物の製造をすること
この従来技術の方法では、前述（単離されたグラフェンシートの製造）のようにグラフェンがあらかじめ形成される、または膨張黒鉛がインターカレーションおよび剥離プロセスによって製造される。簡潔に言えば、最初に黒鉛材料に酸がインターカレートされて、黒鉛インターカレーション化合物（ＧＩＣ）が形成される。このＧＩＣを洗浄し、乾燥させ、次に、膨張の第２のステップを行う。このステップでは、熱、マイクロ波エネルギー、またはプラズマを使用して、インターカラントを急速に膨張させることで、ＧＩＣを膨張させる。これは、５０〜３００倍の体積膨張を含む顕著な発熱プロセスであり、インターカラントが逃れるときに酸煙の放出を伴う。このプロセスによって得られるプレートレットは一部のエッジで依然として結合が起こって、元のＧＩＣプレートレット幅と同様の厚さを有する長い粒子が形成される。これらは、その外観のために「黒鉛ワーム」と呼ばれることがある。
【００１９】
Ｃｈｅｎら［Ｃｈｅｎ，Ｅｆｆｅｃｔ  ｏｆ  ｔｈｅ  ｃｏｎｔｅｎｔ  ｏｆ  ｂａｌｌ−ｍｉｌｌｅｄ  ｅｘｐａｎｄｅｄ  ｇｒａｐｈｉｔｅ  ｏｎ  ｔｈｅ  ｂｅｎｄｉｎｇ  ａｎｄ  ｔｒｉｂｏｌｏｇｉｃａｌ  ｐｒｏｐｅｒｔｉｅｓ  ｏｆ  ｃｏｐｐｅｒ−ｇｒａｐｈｉｔｅ  ｃｏｍｐｏｓｉｔｅｓ，Ｍａｔｅｒｉａｌｓ  ａｎｄ  Ｄｅｓｉｇｎ  ０５／２０１３；４７：６６７−６７１］は、膨張黒鉛を銅粉末に加え、次にボールミル粉砕によって膨張黒鉛の結合を分離し、それらの上を金属粉末で被覆し、次に最終焼結ステップを行うことを教示している。Ｊｉａｎｇら［Ｊｉａｎｇ  ｅｔ  ａｌ，Ｐｒｅｐａｒａｔｉｏｎ  ａｎｄ  ｅｌｅｃｔｒｉｃａｌ  ｐｒｏｐｅｒｔｉｅｓ  ｏｆ  ｇｒａｐｈｅｎｅ  ｎａｎｏｓｈｅｅｔ／Ａｌ２Ｏ３  ｃｏｍｐｏｓｉｔｅｓ，Ｃａｒｂｏｎ  ４８（２０１０）１７４３−１７４９］は、グラフェンおよびアルミナをボールミル中に投入して、２〜３桁の大きさで導電率が増加したグラフェン／アルミナナノ複合物を形成することを教示している。このプロセスは図３中に示されている［Ｐａｎ，Ｃｏｎｄｕｃｔｉｖｅ  ｅｎｈａｎｃｅｍｅｎｔ  ｏｆ  ｃｏｐｐｅｒ／ｇｒａｐｈｅｎｅ  ｃｏｍｐｏｓｉｔｅｓ  ｂａｓｅｄ  ｏｎ  ｈｉｇｈ−ｑｕａｌｉｔｙ  ｇｒａｐｈｅｎｅ，ＲＳＣ  Ａｄｖａｎｃｅ，２０１５，５，８０４２８−８０４３３］。
【００２０】
同様の方法において、Ｍａｌｉｋ［Ａ−Ｓ  Ｍａｌｉｋ，Ｓｉｎｔｅｒｅｄ  Ｂｏｒｏｎ  Ｎｉｔｒｉｄｅ  Ｃｕｔｔｉｎｇ  Ｔｏｏｌ、米国特許出願公開第２０１３／０１３９４４６号明細書］は、窒化ホウ素粒子およびナノグラフェンプレートレットのスラリーの混合およびサイズ減少のために、イソプロパノールを用いてアトライターミルを使用した。混合後、スラリーをオーブン乾燥させ、４０メッシュのふるいにかけて、凝集体を破壊し、粉末プレスによってコンパクトを形成した。この材料を、６５ｋｂａｒおよび１５００℃で焼結して、緻密化ナノ複合物を形成した。焼結したコンパクトを次に研削して、切削工具を形成した。
【００２１】
グラフェン複合物を形成するためのボールミルプロセスの投入材料としてのグラフェンまたは剥離させ膨張させた黒鉛（熱的に剥離されたＧＩＣから作製）の使用はいくつかの大きな欠点を有する：
１．黒鉛前駆体材料のサイズ減少が必要。インターカレーションプロセスを首尾良く行うために、出発物質のサイズを約２００ミクロン未満にする必要がある。典型的な工業的方法の１つでは、材料を７５ミクロン以下のプレートレット直径まで減少させる。サイズ減少は、エネルギー集約型プロセスであり、高濃度の可燃性粉末のため爆発の危険がある。
２．化学的集約型プロセスによるグラフェン構造の損傷。酸インターカレーションプロセスによって、秩序だった黒鉛構造に原子レベルの損傷が生じる。この損傷は、ＧＩＣによって処理された黒鉛材料のラマン分光法によって容易に検出できる。これらの材料は、インターカレーションが行われていない「純粋な」黒鉛材料よりも低い導電率および熱伝導率を有する。
３．化学残留物。剥離後、グラフェンまたは膨張黒鉛は２〜３重量％の硫黄を有することがある。この残留物の除去には、かなりの量の水または溶媒を使用する必要があり、これらは除去する必要がある。この除去プロセスによって凝集体が形成されることがあり、グラフェンの均一な分散体を形成できる可能性が低下する。
４．このプロセスの投入材料としてのグラフェンは比較的費用がかかる。
５．ボールミル中に液体担体を使用すると、乾燥ステップが必要となる。オーブン乾燥プロセスによって、グラフェン粒子のナノスケールの凝集が生じうる。この材料は、４０メッシュスクリーンによって解凝集できず、さらに、被覆粒子がメッシュを詰まらせるため適切なメッシュサイズ（６２５メッシュ以上）の使用は不可能である。
６．工業規模での溶媒担体の使用には、溶媒回収装置が必要であり、これによってエネルギーの使用量および製造コストが増加する。
【００２２】
方法２：金属のグラフェンシート中への浸透
Ｋｉｍら［米国特許第８，２６３，８４３号明細書、Ｇｒａｐｈｅｎｅ  Ｎａｎｏｐｌａｔｅｌｅｔ  Ｍｅｔａｌ  Ｍａｔｒｉｘ］は、犠牲材料上に多孔質グラフェンフィルムを形成するステップと、その材料を熱または化学物によって除去するステップと、電解めっき、無電解めっき、蒸着、またはスパッタリングによって、その多孔質材料に金属を浸透させるステップとの方法を教示している。この方法を層ごとに繰り返して、所望の形状の固体材料を形成することができる。この方法はいくつかの欠点を有する：
１．めっきによる金属マトリックスの形成は、費用がかかり、化学集約型で、時間集約型なプロセスである。
２．金属メッシュまたは犠牲材料の上への多孔質グラフェンフィルムの形成では、隣接するプレートレットの間に機械的に強い結合は形成されない。マトリックス浸透プロセス中に、この多孔質フィルムは置換されて、あらゆる意図的な平面状プレートレットの配向が減少する可能性がある。置換のため、この方法では、グラフェンシートの連続で相互接続した網目構造が形成されない。
３．浸透プロセス中に、めっき溶液の空気ポケットまたはポケットが形成される可能性がある。この方法は、これらを除去するための明確に定められた方法を有さない。
４．この方法は、めっき、蒸着、またはスパッタリングが可能なマトリックス材料に限定される。ガラスおよびセラミック材料では、大きな課題が生じる。
【００２３】
方法３：分子レベル混合方法
Ｊｅｏｎら［Ｊｅｏｎ  ｅｔ  ａｌ，Ｅｎｈａｎｃｅｄ  Ｍｅｃｈａｎｉｃａｌ  Ｐｒｏｐｅｒｔｉｅｓ  ｏｆ  Ｇｒａｐｈｅｎｅ／Ｃｏｐｐｅｒ  Ｎａｎｏｃｏｍｐｏｓｉｔｅｓ  Ｕｓｉｎｇ  ａ  Ｍｏｌｅｃｕｌａｒ−Ｌｅｖｅｌ  ｍｉｘｉｎｇ  ｐｒｏｃｅｓｓ．Ａｄｖａｎｃｅｄ  Ｍａｔｅｒｉａｌｓ  ２０１３，２５，６７２４−６７２９］は、酸化グラフェンを酢酸銅で官能化し、次にＮａＯＨを加えて銅イオンをＣｕＯに還元して、銅／グラフェンナノ粉末を形成する方法を教示している。これらは、水素雰囲気下４００℃で３時間還元した後、５０ＭＰＡ、６００℃におけるスパークプラズマ焼結によって、試験試料が形成された。同様の分子レベル混合方法が、Ｈｏｎｇら［米国特許出願公開第２０１４／０１９７３５３号明細書、Ｇｒａｐｈｅｎｅ／ｃｅｒａｍｉｃ  ｎａｎｏｃｏｍｐｏｓｉｔｅ  ｐｏｗｄｅｒ  ａｎｄ  ａ  ｐｒｏｄｕｃｔｉｏｎ  ｍｅｔｈｏｄ  ｔｈｅｒｅｏｆ］によって教示されている。一例では、酸化グラフェンを硝酸アルミニウム水和物と混合し、次に溶媒を除去する。その材料を不活性雰囲気中３５０℃において５時間焼成すると、グラフェン／アルミナナノ複合物粉末が形成される。この粉末のスパークプラズマ焼結によって完成品が形成された。
【００２４】
この方法は、工業的製造においていくつかの課題および制限を有する：
１．このナノ複合物の形成方法は間接的である。黒鉛は、化学集約型プロセスで酸化され、金属有機化合物と反応させ、次に、元の純炭素に変換される。金属は、金属有機に変換され、反応され、次に、元の純金属に変換される。これは、スケールアップに非常にコストがかかる化学集約型でエネルギー集約型のプロセスである。
２．多くの金属有機化合物は、純金属、ガラス、またはセラミック材料と比較して、大きな健康、安全性、および環境のリスクを有する。
３．改良されたＨｕｍｍｅｒの方法を使用すると、広く公開されているラマン分光データによって示されているように、黒鉛の結晶構造が損傷される。この損傷は、導電率、熱伝導率、および障壁特性に悪影響を与えることがよく知られている。
４．金属酸化物を還元マトリックス材料に変換するために必要な焼成温度は、炭素が酸化グラフェンまたはグラフェンプレートレットからマトリックス材料中に拡散するのに十分な高さである。これによって、所望の電気的、熱的、および機械的性質に悪影響が生じうる。
５．化学量論の制御によって大きな課題が生じる。グラフェン／銅複合物の製造は実現可能であるが、グラフェン／チタン酸バリウム複合物は製造できない可能性がある。
【００２５】
方法４：金属粒子上へのＣＶＤグラフェン
Ｓｔｒｕｐｉｎｓｋｉ［米国特許第９０６７７９６Ｂ２号明細書、Ｍｅｔｈｏｄ  ｏｆ  ｍａｎｕｆａｃｔｕｒｉｎｇ  ｍｉｃｒｏｓｃｏｐｉｃ  ｇｒａｐｈｅｎｅ−ｃｏｎｔａｉｎｉｎｇ  ｇｒａｉｎｓ  ａｎｄ  ｍａｔｅｒｉａｌ  ｏｂｔａｉｎａｂｌｅ  ｔｈｅｒｅｂｙ］は、グラフェンを金属粒子上に成長させるためのＣＶＤ方法を教示している。一例では、６００〜１０４０℃においてグラフェンを銅結晶粒上に成長させる。この方法はいくつかの大きな欠点を有する：
１．複合物マトリックス材料は、ＣＶＤによるグラフェンの成長に成功するテンプレートとなる材料：Ｃｕ、Ｎｉ、Ｒｕ、Ｉｒ、Ｃｏ、Ｐｔ、Ｐｄ、およびＷに限定される。この方法は、ガラスまたはセラミックの粒子を使用することはできない。
２．グラフェンの（非晶質炭素に対する）上首尾の製造は、一部のＣＶＤ方法のテンプレート粒子の結晶方位に依存する。たとえば、グラフェンは銅上に（１１１）の結晶方位で生成され、これに対し非晶質炭素は（１００）または（１１０）の結晶方位を有する。（１００）および（１１０）の方位で、非晶質炭素の生成に打ち勝つためには、追加の入力ガスおよびより高いプロセス温度が必要となる［Ｔｓｕｊｉ  ｅｔ  ａｌ，Ｏｎ  ｔｈｅ  Ｎｕｃｌｅａｔｉｏｎ  ｏｆ  Ｇｒａｐｈｅｎｅ  ｂｙ  Ｃｈｅｍｉｃａｌ  Ｖａｐｏｒ  Ｄｅｐｏｓｉｔｉｏｎ，Ｎｅｗ  Ｊｏｕｒｎａｌ  ｏｆ  Ｃｈｅｍｉｓｔｒｙ  ０１／２０１２；３６（１）：７３−７７．ＤＯＩ：１０．１０３９／Ｃ１ＮＪ２０６９５Ｈ］。
３．この方法は、エネルギー集約型で、ガスを多量に使用し、費用のかかるプラズマ発生装置を必要とする。
４．高いプロセス温度のため、プロセスに加えられる炭素の一部は、金属粒子のバルク中に拡散し；これによって多くの無機材料、特にアルミニウムに対して有害な影響が生じ、脆いＡｌ炭化物の介在物が形成される。これらの介在物は、さらなる処理に悪影響を与える。炭素ドーピングは、所望の電気的、熱的、および機械的性質に悪影響を与えることがある。
５．プロパンは、黒鉛よりも高価な炭素源である。
【００２６】
本発明は、上記概略の従来技術方法の制限を克服するために作られた。
【発明の概要】
【００２７】
本発明は、非常に単純で、迅速で、規模の変更が可能であり、環境に優しく、費用対効果の高い、グラフェン強化無機マトリックス複合物の製造方法を提供する。この方法は、前述の要求に適合する。この方法は、黒鉛材料または炭素質材料（グラフェン源材料）から単層または数層グラフェンシートを直接製造するステップと、直ちにこれらのグラフェンシートを無機粒子（本明細書では固体担体材料粒子と記載される）の表面上に移動させて、グラフェン被覆固体無機粒子またはグラフェン埋め込み固体無機粒子を形成するステップとを含む（黒鉛材料または炭素質材料は、インターカレーション、酸化、および剥離が行われておらず、あらかじめ製造された単離グラフェンシートを含まない）。グラフェン被覆無機粒子は、次に、たとえば、焼結、溶融、熱間静水圧プレス、または粉末冶金もしくはセラミック加工の技術分野で一般に知られている別の方法によって所望の形状の複合材料に圧密化される。
【００２８】
本発明の一実施形態は、黒鉛材料からグラフェン強化無機マトリックス複合物を直接製造する方法において：ａ）エネルギー衝突装置の衝突チャンバー中で黒鉛材料の複数の粒子と、固体無機材料の複数の粒子とを混合して、混合物を形成するステップにおいて、黒鉛材料が、インターカレーション、酸化、および剥離が行われておらず、あらかじめ製造された単離グラフェンシートを含まないステップと；ｂ）黒鉛材料からグラフェンシートを固体無機材料粒子の表面に移動させて、グラフェン被覆無機粒子と、場合により上記黒鉛材料の残留物（完全に使用されない場合）とを衝突チャンバーの内部で生成するのに十分な時間の間、ある頻度およびある強度でエネルギー衝突装置を運転するステップと；ｃ）グラフェン被覆無機粒子を黒鉛材料残留物（存在する場合）から分離するステップと；ｄ）グラフェン被覆無機粒子からグラフェン強化無機マトリックス複合物を形成するステップとを含む方法である。
【００２９】
グラフェン被覆固体無機粒子またはグラフェン埋め込み固体無機粒子の材料は、別個の製品として販売することができる。これらのグラフェン被覆粒子またはグラフェン埋め込み粒子では、グラフェンの比率は、典型的には、グラフェンおよび無機物を合わせた全重量を基準として０．０１重量％〜８０重量％である。この製品から、フィラーが無機マトリックス中に分散され、その混合物がペレットの形態にされる無機複合物マスターバッチを形成することもできる。このマスターバッチは、あらゆる実用的な比率で無機材料と混合して、ブレンドを形成し、次にたとえば焼結、ホットプレス、またはキャスティングを行うことができる。従来方法を用いて２５％を超えるグラフェンを無機マトリックス中に分散させることは困難であったことに留意されたい。
【００３０】
無機粒子は、金属、セラミック、ガラス、またはそれらの組合せから選択することができる。含めることができる元素の一部の例は、鉄、銅、アルミニウム、鉛、スズ、亜鉛、インジウム、イリジウム、バナジウム、マンガン、ニッケル、ジルコニア、テクネチウム、タングステン、銀、ベリリウム、カドミウム、金、白金、パラジウム、ニオブ、モリブデン、クロム、マンガン、コバルト、アルミニウム、ジルコニア、チタンおよびホウ素である。
【００３１】
好ましい一実施形態では、この方法は、黒鉛材料と、無機固体担体材料の粒子と、任意選択で衝突ボールとの混合物の、ボールミルまたは同様のエネルギー衝突装置による機械的撹拌を、グラフェン層（六角形に配列した炭素原子の面）を供給源の黒鉛材料から剥離するのに十分な時間の長さで行うステップと、これらの剥離したグラフェン層を固体無機担体材料粒子の表面上にコーティングするステップとを含む。衝突ボールが存在すると、グラフェンシートを供給源の黒鉛粒子から剥離して、衝突ボールの表面上に一時的に堆積することができる。続いて、これらのグラフェンシートで被覆された衝突ボールが、固体担体粒子上に衝突すると、グラフェンシートは担体粒子の表面に移動して、グラフェンで被覆された無機粒子が形成される。ある実施形態では、グラフェンシートは、担体粒子中に埋め込まれる場合がある。続いて、グラフェン被覆無機粒子から、グラフェン強化無機マトリックス複合物が形成される。
【００３２】
ある実施形態では、固体無機担体が十分に硬質および剛性ではない場合、複数の衝突ボールまたは媒体がエネルギー衝突装置の衝突チャンバーに加えられる。好ましい一実施形態では、グラフェン被覆無機粒子からグラフェン強化無機マトリックス複合物を形成するステップの前に、グラフェン被覆無機粒子から衝突ボールまたは媒体を分離するために磁石が使用される。
【００３３】
好ましくは、出発物質（グラフェン源材料としての黒鉛または炭質材料）は、あらかじめインターカレーションおよび化学酸化が行われていない。この出発物質は、黒鉛インターカレーション化合物（ＧＩＣ）および酸化黒鉛（ＧＯ）ではない。好ましくは、供給源の黒鉛材料は、天然黒鉛、合成黒鉛、高配向熱分解黒鉛、メソカーボンマイクロビーズ、黒鉛繊維、黒鉛ナノファイバー、酸化黒鉛、フッ化黒鉛、化学修飾黒鉛、剥離黒鉛、鉱脈黒鉛、半結晶性黒鉛、不規則炭素またはそれらの組合せから選択される。
【００３４】
ある実施形態では、エネルギー衝突装置の衝突チャンバーは、保護流体、たとえば不活性ガス、非反応性液体、水などをさらに含む。
【００３５】
この方法は、低コストであり、非常に拡張性が高い。２時間未満のプロセス時間（多くの場合は２０分未満）で、グラフェンシートは黒鉛粒子から剥離されて、無機粒子に表面上に再堆積される。この結果得られるグラフェン被覆無機粒子は、グラフェン強化無機複合物部品を直接製造するために、ホットプレスまたは焼結することができる。２０分〜２時間の時間で、グラフェン−無機ナノ複合物成分を供給源の黒鉛材料から直接製造することができた。ほとんどの周知の方法を使用することによる黒鉛からのグラフェンシートの製造は、インターカレーションおよび酸化だけで４〜１２０時間を要し、繰り返される洗浄および乾燥、さらに引き続く熱剥離の時間が加算されるという見解を考慮すると、この方法は驚くほど迅速で単純である。さらに、無機マトリックス中のグラフェンシートの分散は、非常に困難な作業としても知られている。本発明は、グラフェンの製造と、グラフェン−無機混合（グラフェンの分散）と、複合物の加工とを１つの作業で行う。
【００３６】
本発明の好ましい一実施形態は、黒鉛材料および担体材料をボールミルなどのエネルギー衝突装置中で直接混合するステップと、混合物に対して十分長い処理時間をかけることで、供給源の黒鉛材料からグラフェン層を剥離し、これらのグラフェン層を直ちに担体材料表面に移動させるステップとの方法である。これらのグラフェンシートは典型的には単層または数層グラフェンシート（典型的には＜５層であり；ほとんどは単層グラフェン）である。このステップの後、グラフェン被覆無機粒子は、広範囲の粉末冶金もしくはセラミック加工技術を用いて複合物の形状に成形される。
【００３７】
たとえば、この複合物を形成するステップは、不活性雰囲気または還元性雰囲気中で無機粒子の焼結またはマイクロ波焼結を行って、無機溶融物とその中に分散したグラフェンシートとの混合物を形成するステップ、または無機溶融物−グラフェン混合物から所望の形状を形成するステップ、およびホットプレスもしくは熱間静水圧プレスを用いて緻密化するステップを含むことができる。ある実施形態では、この方法は、無機粒子を溶融させて、グラフェンシートが中に分散した無機溶融混合物を形成するステップと、続いて、混合物を押出成形してロッド形態もしくはシート形態にするステップ、混合物を固化させて繊維形態にするステップ、急速固化によって混合物を噴霧して粉末形態にするステップ、または混合物をキャスティングしてインゴット形態にするステップとを含む。別の好ましい一実施形態は、スパークプラズマ焼結によって所望の形状を形成するステップである。
【００３８】
一実施形態では、複合物を形成するステップは、グラフェン被覆無機粒子をグラフェン強化無機マトリックス複合物の所望の形状に焼結させるステップを含む。
【００３９】
グラフェン製造ステップ自体（黒鉛粒子からグラフェンシートを直接剥離し、グラフェンシートを無機粒子表面に直ちにまたは同時に移動させるステップ）は、従来の研究者および製造者が工業的な量でグラフェンを形成するためにより複雑で時間がかかり費用のかかる方法に集中していたことを考慮すると、非常に驚くべきことであることに留意されたい。言い換えると、大量のグラフェンプレートレットを製造するために化学的インターカレーションおよび酸化が必要であると考えられてきた。本発明はこの予想に多くの方法で挑んでいる：
１．化学的インターカレーションおよび酸化（グラフェン間の空間の膨張、グラフェン面のさらなる膨張または剥離、ならびに剥離したグラフェンシートの完全な分離が必要）とは異なり、本発明の方法は、原材料の黒鉛材料からグラフェンシートを直接除去し、これらのグラフェンシートを担体材料粒子の表面に移動させる。望ましくない化学物質（たとえば硫酸および硝酸）は使用されない。
２．酸化およびインターカレーションとは異なり、純粋なグラフェンシートを担体材料上に移動させることができる。シートの酸化による損傷がないことで、より高い導電率および熱伝導率を有するグラフェン含有製品を製造することができる。
３．一般的な製造方法とは逆に、多量の水または溶媒を必要とする洗浄プロセスは不要である。
４．ボトムアップ製造方法またはＣＶＤ製造方法とは異なり、本発明の方法を用いて大きなプレートレットを製造することができる。
５．ＣＶＤおよび溶液系金属有機製造方法とは異なり、酸化グラフェンからグラフェンへの還元および金属化合物から純金属への還元に高温は不要である。これによって、マトリックス材料中への炭素の望ましくない拡散の可能性が大きく低下する。
６．ＣＶＤおよび溶液系金属有機製造方法とは異なり、この方法は、ほぼあらゆる固体無機マトリックス材料に適用できる。このマトリックス材料には、ＣＶＤ方法で必要となるような適合性の「テンプレート」および触媒は不要である。
７．溶液系金属有機製造方法とは異なり、大部分のグラフェンシートは粒子の外側上に存在する。これによって、グラフェンシートおよびマトリックス材料の連続相互侵入３次元網目構造を形成することができる。
８．層浸透方法とは異なり、本発明は、連続エネルギー衝突デバイス中での工業規模の製造に適用できる。
９．従来技術の方法とは異なり、投入黒鉛材料のサイズを減少させることなく、グラフェン被覆担体粒子を形成することができる。投入材料のサイズに関する唯一の制限は、エネルギー衝突デバイスの衝突チャンバーのサイズである。
【００４０】
担体材料は、無機粉末、フレーク、ペレット、フィラメント、繊維の形態、またはその他の形態であってよい。
【００４１】
エネルギー衝突装置は、ボールミル、振動ボールミル、遊星ボールミル、高エネルギーミル、バスケットミル、アジテーターボールミル、連続ボールミル、撹拌ボールミル、加圧ボールミル、プラズマアシストボールミル、真空ボールミル、フリーザー（ＳＰＥＸ）ミル、振動ふるい、超音波ホモジナイザーミル、共鳴音響ミキサー、またはシェーカーテーブルから選択することができる。
【００４２】
本発明による方法によって、単層グラフェンシートを製造し分散させることができる。多くの例では、製造されるグラフェン材料は少なくとも８０％の単層グラフェンシートを含む。製造されるグラフェンは、純粋なグラフェン、５重量％未満の酸素含有量を有する酸化グラフェン、５重量％未満のフッ素を有するフッ化グラフェン、９５重量％以上の炭素含有量を有するグラフェン、または官能化グラフェンを含むことができる。
【００４３】
ある実施形態では、衝突チャンバーは、炭素繊維、セラミック繊維、ガラス繊維、カーボンナノチューブ、カーボンナノファイバー、金属ナノワイヤ、金属粒子、セラミック粒子、ガラス粉末、炭素粒子、黒鉛粒子、有機粒子、またはそれらの組合せから選択される改質用フィラーをさらに含む。改質用フィラーは、得られる複合物の化学的、機械的、および物理的（電気的、熱的、光学的、および／または磁気的）性質を改善することができる。たとえば、改質用フィラーは強磁性または常磁性であってもよい。
【００４４】
本発明による方法の別の驚くべき非常に有利な特徴は、グラフェンシートの製造および化学官能化を同じ衝突チャンバー中で同時に行うことができるという見解である。衝突によって誘発され担体粒子が受ける運動エネルギーは、担体粒子表面上を被覆するグラフェンシートのエッジおよび表面を化学的に活性化させるのに十分なエネルギーおよび強度を有し；たとえば高活性部位またはフリーラジカルが形成される）。所望の化学官能基（たとえば−ＮＨ２、Ｂｒ−など）を含む選択された化学種（官能化剤）を衝突チャンバー中に分散させれば、所望の官能基をグラフェンのエッジおよび／または表面に付与することができる。反応性部位または活性ラジカルが形成されるとすぐにその場で化学官能化反応が起こりうる。グラフェンシートと無機マトリックスとの間の界面結合の向上、表面ぬれ性の調整、またはドーパントの無機マトリックスへの添加の目的で、異なる無機マトリックス材料中には異なる官能基が望ましい。
【００４５】
したがって、ある実施形態では、エネルギー衝突装置を運転するステップ（ｂ）は、同じ衝突装置中で、製造されたグラフェンシートを官能化剤で化学官能化する機能を果たす。グラフェンの官能化は、無機マトリックス（たとえば金属溶融物）がグラフェンシートを適切にぬらすために好都合な化学的条件の形成、および／またはある種の改善された性質のためのグラフェンシートと無機マトリックス材料との間の望ましい相間の形成を意図している。
【００４６】
ある実施形態では、官能化剤は、アルキルもしくはアリールシラン、アルキルもしくはアラルキル基、ヒドロキシル基、カルボキシル基、アミン基、スルホネート基（−ＳＯ３Ｈ）、アルデヒド基、キノイダル、フルオロカーボン、またはそれらの組合せから選択される化学官能基を含む。
【００４７】
あるいは、官能化剤は、２−アジドエタノール、３−アジドプロパン−１−アミン、４−（２−アジドエトキシ）−４−オキソブタン酸、２−アジドエチル−２−ブロモ−２−メチルプロパノエート、クロロカーボネート、アジドカーボネート、ジクロロカルベン、カルベン、アライン、ニトレン、（Ｒ−）−オキシカルボニルニトレン（式中、Ｒ＝
2019506358.tif 000003
の基のいずれか１つである）、およびそれらの組合せからなる群から選択されるアジド化合物を含む。
【００４８】
ある実施形態では、官能化剤は、ヒドロキシル、ペルオキシド、エーテル、ケト、およびアルデヒドからなる群から選択される酸素化基を含む。ある実施形態では、官能化剤は、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−ＯＲ’−）ｙＲ’３−ｙ、Ｓｉ（−Ｏ−ＳｉＲ’２−）ＯＲ’、Ｒ”、Ｌｉ、ＡｌＲ’２、Ｈｇ−Ｘ、ＴｌＺ２、およびＭｇ−Ｘ（式中、ｙは３以下の整数であり、Ｒ’は、水素、アルキル、アリール、シクロアルキル、またはアラルキル、シクロアリール、またはポリ（アルキルエーテル）であり、Ｒ”は、フルオロアルキル、フルオロアリール、フルオロシクロアルキル、フルオロアラルキル、またはシクロアリールであり、Ｘはハライドであり、Ｚは、カルボキシレートまたはトリフルオロアセテートである）、およびそれらの組合せからなる群から選択される官能基を含む。
【００４９】
官能化剤は、アミドアミン、ポリアミド、脂肪族アミン、変性脂肪族アミン、脂環式アミン、芳香族アミン、無水物、ケチミン、ジエチレントリアミン（ＤＥＴＡ）、トリエチレンテトラミン（ＴＥＴＡ）、テトラエチレンペンタミン（ＴＥＰＡ）、ヘキサメチレンテトラミン、ポリエチレンポリアミン、ポリアミンエポキシ付加体、フェノール系硬化剤、非臭素化硬化剤、非アミン硬化剤、およびそれらの組合せからなる群から選択される官能基を含むことができる。これらの官能化剤は、今後の有機系コーティング材料との無機複合物の適合性を改善することができる。
【００５０】
ある実施形態では、官能化剤は、ＯＹ、ＮＨＹ、Ｏ＝Ｃ−ＯＹ、Ｐ＝Ｃ−ＮＲ’Ｙ、Ｏ＝Ｃ−ＳＹ、Ｏ＝Ｃ−Ｙ、−ＣＲ’１−ＯＹ、Ｎ’Ｙ、またはＣ’Ｙから選択される官能基を含み、Ｙは、タンパク質、ペプチド、アミノ酸、酵素、抗体、ヌクレオチド、オリゴヌクレオチド、抗原、もしくは酵素基質、酵素阻害剤、もしくは酵素基質の遷移状態アナログの適切な官能基である、またはＲ’−ＯＨ、Ｒ’−ＮＲ’２、Ｒ’ＳＨ、Ｒ’ＣＨＯ、Ｒ’ＣＮ、Ｒ’Ｘ、Ｒ’Ｎ＋（Ｒ’）３Ｘ−、Ｒ’ＳｉＲ’３、Ｒ’Ｓｉ（−ＯＲ’−）ｙＲ’３−ｙ、Ｒ’Ｓｉ（−Ｏ−ＳｉＲ’２−）ＯＲ’、Ｒ’−Ｒ”、Ｒ’−Ｎ−ＣＯ、（Ｃ２Ｈ４Ｏ−）ｗＨ、（−Ｃ３Ｈ６Ｏ−）ｗＨ、（−Ｃ２Ｈ４Ｏ）ｗ−Ｒ’、（Ｃ３Ｈ６Ｏ）ｗ−Ｒ’、Ｒ’から選択され、ｗは１を超え２００未満の整数である。
【００５１】
エネルギー衝突装置の操作手順は、連続エネルギー衝突装置を用いて連続方法で行うことができる。このプロセスは自動化することができる。
【００５２】
本発明は、グラフェン被覆粒子またはグラフェン埋め込み粒子から複合物部品の形成を行わない、または形成前の、本発明の方法によって製造されたグラフェン被覆無機粒子またはグラフェン埋め込み無機粒子の材料も提供する。この材料において、グラフェンの比率は、グラフェンおよび無機物を合わせた全重量を基準として０．０１重量％〜８０重量％（より典型的には０．１％〜７０％、さらにより典型的には１％〜６０％）である。グラフェン被覆無機粒子またはグラフェン埋め込み無機粒子の材料は、プレス機、焼結炉、または選択的レーザー焼結装置に供給して、グラフェン強化無機複合物部品を作製することができる。
【００５３】
本発明は、グラフェン被覆粒子またはグラフェン埋め込み粒子から複合物部品の形成を行わない、または形成前の、本発明の方法によって製造されたグラフェン被覆無機粒子またはグラフェン埋め込み無機粒子の材料も提供する。この粒子の材料は、室温または室温よりも高温またはバルクの無機材料の溶融温度未満でプレスして固体複合物材料を得ることができる。この材料は、超音波溶接、選択的レーザー焼結、マイクロ波加熱などによって圧密化することもできる。
【図面の簡単な説明】
【００５４】
【図１】図１は、時間のかかる化学的酸化／インターカレーション、洗浄、および高温剥離手順を伴う、高酸化グラフェンシート（ＮＧＰ）の最も一般に使用される従来技術の製造方法を示すフローチャートである。
【図２】図２は、グラフェン強化セラミックマトリックス複合物の製造および緻密化のための従来技術の方法を示すフローチャートである。
【図３】図３は、あらかじめ製造したグラフェンシートから無機／グラフェン複合物を製造するための従来技術のボールミルプロセスの図である。［出典：Ｐａｎ，ｅｔ  ａｌ．，Ｃｏｎｄｕｃｔｉｖｅ  ｅｎｈａｎｃｅｍｅｎｔ  ｏｆ  ｃｏｐｐｅｒ／ｇｒａｐｈｅｎｅ  ｃｏｍｐｏｓｉｔｅｓ  ｂａｓｅｄ  ｏｎ  ｈｉｇｈ−ｑｕａｌｉｔｙ  ｇｒａｐｈｅｎｅ，ＲＳＣ  Ａｄｖａｎｃｅ，２０１５，５，８０４２８−８０４３３］
【図４】図４は、エネルギー衝突装置によるグラフェン強化無機マトリックス複合物の本発明による製造方法を示す図である。
【図５】図５は、連続ボールミルによるグラフェン強化無機マトリックス複合物の本発明による製造方法を示す図である。
【図６Ａ】図６Ａは、従来のＨｕｍｍｅｒの経路によって製造されたグラフェンシートの透過型電子顕微鏡写真である（はるかに小さいグラフェンシートであるが、同等な厚さである）。
【図６Ｂ】図６Ｂは、本発明による衝突エネルギー方法によって製造されたグラフェンシートの透過型電子顕微鏡写真である。
【発明を実施するための形態】
【００５５】
炭素材料は、実質的に非晶質の構造（ガラス状炭素）、高度に組織化された結晶（黒鉛）、または種々の比率およびサイズの黒鉛微結晶および欠陥が非晶質マトリックス中に分散することを特徴とするあらゆる種類の中間構造を想定することができる。典型的には、黒鉛微結晶は、底面に対して垂直の方向であるｃ軸方向でファンデルワールス力によって互いに結合する多数のグラフェンシートまたは底面から構成される。これらの黒鉛微結晶は、典型的にはミクロンサイズまたはナノメートルサイズである。これらの黒鉛微結晶は、黒鉛フレーク、炭素／黒鉛繊維セグメント、炭素／黒鉛ウィスカー、または炭素／黒鉛ナノファイバーであってよい黒鉛粒子中の結晶の欠陥または非晶質相の中に分散している、またはそれらと連結している。
【００５６】
本発明の好ましい特定の一実施形態は、ナノグラフェンプレートレット（ＮＧＰ）材料およびその無機マトリックス複合物の製造方法である。ＮＧＰは、グラフェン面（炭素原子の六角形格子）の１つのシート、または互いに積層し結合したグラフェン面の複数のシート（典型的には、平均で、多層プレートレット１つ当たり５つ未満のシート）から実質的に構成される。グラフェンシートまたは底面とも呼ばれる各グラフェン面は、炭素原子の２次元六角形構造を含む。各プレートレットは、黒鉛面に平行な長さおよび幅、ならびに黒鉛面と直交する厚さを有する。定義により、ＮＧＰの厚さは１００ナノメートル（ｎｍ）以下であり、単一シートのＮＧＰは０．３４ｎｍの薄さである。しかし、本発明の方法により製造されたＮＧＰは、大部分が単層グラフェンであり、一部が数層グラフェンシート（＜５層）である。ＮＧＰの長さおよび幅は、典型的には２００ｎｍ〜２０μｍの間であるが、供給源の黒鉛材料粒子のサイズによってより大きいまたはより小さい場合もある。
【００５７】
固体無機材料は、鉄、銅、アルミニウム、鉛、スズ、亜鉛、インジウム、イリジウム、バナジウム、マンガン、ニッケル、ジルコニア、テクネチウム、銀、ケイ素、カドミウム、金、白金、ニオブ、モリブデン、クロム、マンガン、コバルト、アルミナ、ジルコニア、二酸化チタン、窒化ホウ素、ソーダ石灰ガラス、鉛含有ガラス、アルミノケイ酸塩含有ガラス、亜テルル酸塩含有ガラス、アンチモン含有ガラス、ヒ酸塩含有ガラス、チタン酸塩含有ガラス、タンタライト含有ガラス、ホウケイ酸塩系ガラス、シリカ、高シリカ含有量ガラス、非晶質二酸化ケイ素、石英、溶融石英、アルミナ、ベリリア、セリア、炭化物、ホウ化物、窒化物、ケイ化物、カーボランダム、ダイヤモンド、それらの合金、またはそれらの組合せから選択することができる。
【００５８】
固体無機材料は、チタン酸ジルコニウムバリウム、チタン酸ストロンチウム（ＳＴ）、チタン酸カルシウム（ＣＴ）、チタン酸マグネシウム（ＭＴ）、チタン酸マグネシウムカルシウム（ＣＭＴ）、チタン酸亜鉛（ＺＴ）、チタン酸ランタン（ＴＬＴ）、およびチタン酸ネオジム（ＴＮＴ）、ジルコニウム酸バリウム（ＢＺ）、ジルコニウム酸カルシウム（ＣＺ）、ニオブ酸鉛マグネシウム（ＰＭＮ）、ニオブ酸亜鉛鉛（ＰＺＮ）、ニオブ酸リチウム（ＬＮ）、スズ酸バリウム（ＢＳ）、スズ酸カルシウム（ＣＳ）、ケイ酸マグネシウムアルミニウム、ケイ酸マグネシウム、タンタル酸バリウム、二酸化チタン、酸化ニオブ、ジルコニア、シリカ、サファイア、酸化ベリリウム、およびチタン酸ジルコニウムスズ、インジウムスズ酸化物（ＩＴＯ）、ランタンドープチタン酸ストロンチウム（ＳＬＴ）、イットリウムドープチタン酸ストロンチウム（ＳＹＴ）  イットリア安定化ジルコニア（ＹＳＺ）、ガドリニウムドープセリア（ＧＤＣ）、ランタンストロンチウム没食子酸塩マグネサイト（ＬＳＧＭ）、βアルミナ、チタン酸ジルコン酸鉛（ＰＺＴ）、チタン酸バリウム（ＢＴ）、チタン酸ストロンチウム（ＳＴ）、石英、フェライト、炭酸ストロンチウム、ランタンストロンチウムマンガナイト、およびそれらの組合せから選択することもできる。
【００５９】
本発明は、複合物のマトリックスとなることが意図される所望の無機粒子に迅速に移動する、グラフェンシートの従来の製造方法に関連する実質的にすべての欠点が回避される非常に単純で、迅速で、規模の変更が可能であり、環境に優しく、費用対効果の高い方法を提供する。図４に概略的に示されるように、この方法の好ましい一実施形態は、供給源の黒鉛材料粒子および固体無機担体材料の粒子（および、希望される場合に、任意選択の衝突ボール）を衝突チャンバー中に入れるステップを含む。投入後、得られた混合物は、直ちに衝突エネルギーに曝露され、これはたとえば、担体粒子（および任意選択の衝突ボール）の黒鉛粒子への衝突を可能とするためにチャンバーを回転させることによって行われる。これらの繰り返される衝突事象（高頻度および高強度で生じる）の作用によって、黒鉛材料粒子の表面からグラフェンシートが剥離し、これらのグラフェンシートが無機担体粒子の表面（衝突ボールが存在しない場合）まで直接移動して、グラフェン被覆無機粒子が形成される。グラフェンプレートレットの一部は、無機粒子中に埋め込まれる場合もある。これは「直接移動」プロセスである。
【００６０】
あるいは、衝突ボール（たとえばステンレス鋼またはジルコニアのビーズ）を含む衝突チャンバー中では、グラフェンシートは、衝突ボールによっても剥離され、最初に衝突ボールの表面に一時的に移動する。グラフェンで被覆された衝突ボールが無機担体材料粒子に衝突すると、グラフェンシートは無機担体材料粒子の表面に移動して、グラフェン被覆無機粒子が形成される。これは「間接移動」プロセスである。
【００６１】
２時間未満（多くの場合１時間未満）で、供給源の黒鉛粒子を構成するグラフェンシートのほとんどが剥離して、主として単層グラフェンおよび数層グラフェン（ほとんどが５層または５グラフェン面未満）が形成される。直接または間接移動プロセス（担体材料粒子上へのグラフェンシートの被覆）の後、衝突ボール（存在する場合）または残留黒鉛粒子（存在する場合）は、多岐にわたる方法を用いてグラフェン被覆無機粒子から分離される。グラフェン被覆無機粒子の衝突ボールおよび残留黒鉛粒子（存在する場合）からの分離または分級は、それらの重量または密度、粒度、磁気的性質の差に基づいて容易に行うことができる。結果として得られるグラフェン被覆無機粒子は、すでに「複合物」またはすでに２成分材料であり；すなわちこれらは、すでに「混合されている」。この２成分材料は、次に熱処理または機械的処理によって、複合材料の形状にされる。
【００６２】
言い換えると、グラフェンシートの製造、およびグラフェンシートと無機マトリックス材料との混合は、実質的に１つの作業で同時に行われる。これは、最初にグラフェンシートを製造し、続いてグラフェンシートを無機マトリックス材料と混合する従来方法と全く対照的である。従来の乾式混合では、典型的には２つまたは複数の成分の均一な混合または分散が行われない。
【００６３】
この従来方法では、図１中に示されるように、グラフェンシートまたはプレートレットのみを製造するための従来技術の化学的方法は、典型的には、濃硫酸、硝酸、および過マンガン酸カリウムまたは過塩素酸ナトリウムなどの酸化剤の混合物中に黒鉛粉末を浸漬し、化学的インターカレーション／酸化反応を終了させるために典型的には５〜１２０時間を要する反応性材料を形成することを含む。反応が終了すると、得られたスラリーは、水によるすすぎおよび洗浄のステップが繰り返され、次に水を除去するための乾燥処理が行われる。得られた乾燥粉末は、黒鉛インターカレーション化合物（ＧＩＣ）または酸化黒鉛（ＧＯ）と呼ばれるものであり、次に熱衝撃処理が行われる。これは、典型的には８００〜１１００℃（より典型的には９５０〜１０５０℃）の温度にあらかじめ設定された炉の中にＧＩＣを入れることによって行うことができる。この結果得られる生成物は、典型的には高酸化グラフェン（すなわち高酸素含有量の酸化グラフェン）であり、還元酸化グラフェン（ＲＧＯ）を得るためにはこれを化学的または熱的に還元する必要がある。ＲＧＯは、高欠陥集団を含むことが分かっており、したがって純粋なグラフェンほど導電性ではない。本発明者らは、純粋なグラフェンペーパー（本明細書に記載のように作製される、純粋なグラフェンシートの真空支援濾過によって作製した）は１，５００〜４，５００Ｓ／ｃｍの範囲内の導電率値を示すことを確認している。対照的に、同じ製紙手順によって作製されたＲＧＯペーパーは、典型的には１００〜１，０００Ｓ／ｃｍの範囲内の導電率値を示す。
【００６４】
グラフェン強化無機マトリックス複合物の従来の製造方法では、背景技術の項で前述したいくつかの方法：（１）ボールミル混合；（２）グラフェンフィルム中への金属の浸透；または（３）分子混合の１つにより、グラフェンシートをあらかじめ無機マトリックスと混合して、複合物を形成した。あるいはＣＶＤ方法を使用して無機粒子にコーティングすることができる。これらの方法を図２中にまとめている。
【００６５】
ボールミル混合の最も一般的な実施では、あらかじめ製造したグラフェンシートまたはプレートレットが無機粉末に加えられる。ボールミルによってエネルギーが短時間加えられて、グラフェンプレートレットまたはシートが無機粉末中に分散する。これは液体（溶媒）溶液中で行われることが多い。このグラフェン／無機混合プロセスの欠点は、明らかであり、グラフェンは費用のかかる投入材料であり、溶媒の回収が必要であり、最も顕著なことには、プロセスへのグラフェン投入材料は、前の処理中の酸化によって損傷している。これによって、熱伝導率および導電率などの最終的性質があまり望ましくなくなる。
【００６６】
別の一般的に使用される従来技術の方法は、グラフェンフィルム中への金属の浸透である。多孔質グラフェンフィルムが金属メッシュまたは不安定なメッシュの上に形成される。続いて、金属が、グラフェンシート上にコーティングされ、めっき、スパッタリング、または蒸着によってグラフェンフィルム中に浸透する。
【００６７】
金属浸透プロセスの工業的スケールアップに関していくつかの大きな課題がある。最初に、これは連続プロセスではない。複合物は、一度に１層形成され、平面のサイズおよび厚さの両方で制限がある。次に、グラフェンフィルムプロセスでは、接触する、または隣接するグラフェンシートの間で共有結合が形成されない。グラフェンフィルムをぬらすステップ（めっきのため）または真空に引くステップ（スパッタリングのため）によって、脆弱なグラフェンフィルムは不安定になる。粒子の充填の問題によって、電解質の空隙またはさらにはポケットが形成されうる。この複雑で費用のかかるプロセスでは、所望の相互侵入マトリックスの３次元網目構造および強化は得られず、むしろアルミニウムで包まれたグラフェンを含有するアルミニウムマトリックスが得られる。
【００６８】
分子レベル混合の一般に使用される従来技術の方法では、酸化グラフェンおよび金属有機化合物が混合され、金属有機化合物は酸化グラフェンに化学的に結合する。この材料は続いて乾燥および処理が行われる。
【００６９】
この方法は、費用のかかる投入材料のため工業的使用の機会は非常に限定され、利用可能な有機金属前駆体の制限のためマトリックス材料の選択肢が比較的限定される。プロセスへの酸化グラフェン投入材料は、前の処理中の酸化によって損傷しており、これによって熱伝導率および導電率などの所望の性質が低下する。さらに、酸化グラフェンのグラフェンへの還元および金属有機化合物の純金属への還元に必要な熱処理によって、マトリックス材料中への炭素の拡散が生じうる。マトリックス中への炭素の拡散は、特にアルミニウム合金の場合には、望ましくない場合がある。
【００７０】
別の従来技術の方法の１つは、金属ナノ粒子上へのＣＶＤのコーティングである。これは、全ての従来技術の方法の中で最も制限があり、グラフェン成長用の適切なテンプレートとなるある種の金属に対してのみ可能となる。「ボトムアップ」グラフェン製造方法として、これは費用のかかる資本設備および費用のかかる投入材料が必要となる。
【００７１】
グラフェン強化無機マトリックス複合物を製造するためのこれらすべての従来技術の方法では、複合物粒子が形成され、次に、得られた混合物から、焼結、プレス、溶融、またはその他の方法によって複合形状が形成される。
【００７２】
対照的に、本発明による衝突方法は、１つの作業でのグラフェン製造と、官能化（希望する場合）と、グラフェン−無機混合との組合せを伴う。この迅速で環境に優しい方法では、顕著な化学物質の使用が回避されるだけでなく、従来技術の方法によって製造されるような熱還元酸化グラフェンとは対照的に、より高品質の強化材料である純粋なグラフェンが製造される。純粋なグラフェンによって、より高い導電率および熱伝導率を有する複合物の形成が可能となる。
【００７３】
機構は依然として完全には理解されていないが、本発明のこの画期的な方法では、グラフェン面の膨張、インターカラントの侵入、剥離、およびグラフェンシートの分離の必要な機能が実質的に排除され、その代わりに完全に機械的な剥離プロセスが使用されると思われる。この方法全体は、４時間未満（典型的には１０分〜２時間）で行うことができ、化学物質を加えずに行うことができる。このことは、最先端の科学者および技術者または当技術分野の熟練者にとってさえも、非常に驚異的で衝撃的で驚くべきことである。
【００７４】
本発明の研究の別の驚くべき結果の１つは、粒度の減少および前処理を行うことなく、多種多様な炭素質材料および黒鉛材料を直接処理できることを確認したことである。この材料は、天然黒鉛、合成黒鉛、高配向熱分解黒鉛、メソカーボンマイクロビーズ、黒鉛繊維、黒鉛ナノファイバー、酸化黒鉛、フッ化黒鉛、化学修飾黒鉛、剥離黒鉛、またはそれらの組合せから選択することができる。対照的に、従来技術の酸化グラフェンの化学的製造および還元に使用される黒鉛材料は７５μｍ以下の平均粒度までサイズを減少させる必要がある。この方法は、サイズ減少装置（たとえばハンマーミルまたはスクリーニングミル）、エネルギー入力、およびダスト軽減が必要である。対照的に、エネルギー衝突装置の方法は、ほとんどあらゆるサイズの黒鉛材料を使用することができる。数ｍｍまたはｃｍ以上のサイズの出発物質が首尾良く形処理されて、グラフェン被覆無機粒子またはグラフェン埋め込み無機粒子が形成されている。唯一のサイズの制限はエネルギー衝突装置のチャンバー容量であるが、このチャンバーは非常に大きい（工業規模の）場合がある。
【００７５】
本発明による方法によって、無機マトリックス中に十分に分散した単層グラフェンシートの製造が可能である。多くの例では、製造されるグラフェン材料は、少なくとも８０％の単層グラフェンシートを含む。製造されるグラフェンは、純粋なグラフェン、５重量％未満の酸素含有量の酸化グラフェン、フッ化グラフェン、５重量％未満のフッ素を有する酸化グラフェン、９５重量％以上の炭素含有量のグラフェン、または官能化グラフェンを含むことができる。
【００７６】
本発明による方法は、ＧＩＣの製造を伴わず、したがって、高い剥離温度（たとえば８００〜１，１００℃）におけるＧＩＣの剥離は不要である。これは環境保護の観点から別の大きな利点となる。従来技術の方法は、グラフェン間の空間中に意図的に使用された硫酸および硝酸を含む乾燥ＧＩＣの作製が必要であり、したがって、高度に規制される環境危険要因である揮発性ガス（たとえばＮＯｘおよびＳＯｘ）を生成するＨ２ＳＯ４およびＨＮＯ３の分解を必然的に伴う。本発明による方法は、Ｈ２ＳＯ４およびＨＮＯ３を分解させる必要性が全くなく、したがって、環境に優しい。本発明の組み合わされた黒鉛の膨張／剥離／分離プロセス中に望ましくないガスが環境中に放出されない。
【００７７】
本発明の好ましい一実施形態は、図４に示されるような衝突ボールまたは媒体の衝突チャンバーへの混入である。衝突媒体は、金属、ガラス、セラミック、または有機材料のボールを含むことができる。衝突媒体のサイズは、１ｍｍ〜２０ｍｍの範囲内であってよいし、より大きいまたはより小さい場合もある。衝突媒体の形状は、球形、針状、円筒形、円錐、角錐、直線状、または他の形状であってよい。複数の形状およびサイズの組合せを選択することができる。サイズ分布は、単一モードガウス分布、２モード、または３モードであってよい。
【００７８】
この方法の別の好ましい一実施形態は、グラフェン／無機ナノ複合物を形成するための、グラフェン被覆粒子またはグラフェン埋め込み粒子の溶融配合である。溶融させた無機−グラフェン（無機マトリックス中に分散したグラフェンシート）を押出成形して、ナノ複合無機ペレット、シート、ロッド、または繊維を形成することができる。溶融させた無機物を所望の形状に直接成形し、固化させて、グラフェン強化無機マトリックスナノ複合物にすることもできる。
【００７９】
本発明の別の一実施形態は、コーティングされた無機粒子を溶融させ、紡糸により繊維形態にする、噴霧により粉末形態にする、急速固化により加工する、またはキャスティングによりインゴットにすることである。
【００８０】
この方法の別の好ましい一実施形態は、最小限の剪断を加えて、または混合して、コーティングされたペレットをヒートプレスして所望の形状に直接成形し、次にこれを固化させてグラフェン無機複合物にすることである。
【００８１】
この方法の別の好ましい一実施形態は、コーティングされたペレットを焼結してそれらを所望の形状に直接成形することである。この焼結は、空隙の形成を減少させるために、圧力を加えて、または真空中で行うことができる。選択的レーザー焼結装置においてほぼ最終的な形状の物品を形成するために、コーティングされた無機粒子のレーザー焼結を使用することができる。
【００８２】
従来技術と比較した場合の本発明の顕著な利点の１つは、担体材料の選択の自由度である。室温において、エネルギー衝突デバイスの処理温度において固体である実質的にあらゆる無機材料をグラフェン／無機ナノ複合物を製造するための固体担体材料として使用することができる。この方法は、ペレット、粉末、連続フィラメント、および金型／工具の形状による種々の形状などの種々の形状要因のグラフェン／無機複合物の形成に使用することができる。
【００８３】
従来技術と比較した場合の本発明の別の顕著な利点の１つは、プロセスに投入される炭素材料の選択の自由度であり、サイズの減少が不要なことである。投入炭素材料は、フレーク形態の黒鉛、採鉱されたままの黒鉛（サイズ減少は行われない）、黒鉛アノードもしくは紙からの産業廃棄物、またはニードルコークスなどの産業副生成物であってよい。この自由度によって、工業規模で製造のための大幅なコスト削減が可能となる。
【００８４】
望ましい一実施形態では、本発明による方法は、自動化された方法および／または連続方法で行われる。たとえば、図５に示されるように、黒鉛粒子１および固体担体粒子２（および任意選択の衝突ボール）の混合物が、コンベヤベルト３によって送給され、連続ボールミル４中に供給される。ボールミル粉砕によってグラフェン被覆固体担体粒子が形成された後、生成混合物（ある程度の残留黒鉛粒子および任意選択の衝突ボールも場合により含む）はボールミル装置４からスクリーニング装置（たとえば回転ドラム５）中に放出されて、グラフェン被覆固体担体粒子が、残留黒鉛粒子（存在する場合）および衝突ボール（存在する場合）から分離される。この分離作業は、衝突ボールが強磁性（たとえばＦｅ、Ｃｏ、Ｎｉ、またはＭｎを主成分とする金属のボール）の場合は、磁気分離器６を役立てることができる。グラフェン被覆担体粒子は、粉末分級機、サイクロン、および／または静電分離器に送給することができる。粒子は、溶融７、プレス加工８、または粉砕／ペレット化装置９によってさらに処理することができる。これらの手順は完全に自動化することができる。本発明の方法は、生産材料の特性決定および分級、ならびに処理が不十分な材料の連続エネルギー衝突装置中への再循環を含むことができる。本発明の方法は、材料の性質および処理量を最適化するために、連続エネルギー衝突装置中への投入材料の重量監視を含むことができる。
【００８５】
この方法の別の好ましい一実施形態は、コーティングされた無機ペレットを溶融させ、それらを表面内に噴霧して、グラフェン／無機ナノ複合物コーティングを形成することである。
【００８６】
担体固体表面に移動したグラフェンシートは、黒鉛結晶のエッジ面に対応する大きな表面比率を有する。エッジ面における炭素原子は反応性であり、炭素の原子価を満たすためにある程度のヘテロ原子または基を含む必要がある。固体担体粒子に移動させることで形成されるグラフェンナノプレートレットのエッジまたは表面にもともと存在する多くの種類の官能基（たとえばヒドロキシルおよびカルボン酸）が存在する。衝突によって誘発されて担体粒子が受ける運動エネルギーは、担体粒子表面上を被覆するグラフェンシートのエッジ、さらには表面を化学的に活性化させる（たとえば高活性部位またはフリーラジカルを形成する）のに十分なエネルギーおよび強度を有する。所望の化学官能基（たとえば−ＮＨ２、Ｂｒ−など）を含む特定の化学種を衝突チャンバー中に混入すると、これらの官能基をグラフェンのエッジおよび／または表面に付与することができる。言い換えると、グラフェンシートの製造および化学官能化は、衝突チャンバー中に適切な化合物を混入することによって同時に行うことができる。要約すると、他の方法に対する本発明の大きな利点の１つは、製造と表面化学の改質とを同時に行うことが簡単なことである。
【００８７】
この方法によって得られるグラフェンプレートレットは、衝突チャンバー中に種々の化学種を混入することで官能化することができる。後述の化学種の各グループの中で、本発明者らは、官能化の研究のために２または３の化学種を選択した。
【００８８】
化学物質の好ましいグループの１つでは、結果として得られる官能化ＮＧＰは、式：［ＮＧＰ］−Ｒｍで大まかに表すことができ、式中、ｍは異なる官能基の種類の数（典型的には１〜５の間）であり、Ｒは、ＳＯ３Ｈ、ＣＯＯＨ、ＮＨ２、ＯＨ、Ｒ’ＣＨＯＨ、ＣＨＯ、ＣＮ、ＣＯＣｌ、ハライド、ＣＯＳＨ、ＳＨ、ＣＯＯＲ’、ＳＲ’、ＳｉＲ’３、Ｓｉ（−ＯＲ’−）ｙＲ’３−ｙ、Ｓｉ（−Ｏ−ＳｉＲ’２−）ＯＲ’、Ｒ”、Ｌｉ、ＡｌＲ’２、Ｈｇ−Ｘ、ＴｌＺ２およびＭｇ−Ｘから選択され；ｙは３以下の整数であり、Ｒ’は、水素、アルキル、アリール、シクロアルキル、またはアラルキル、シクロアリール、またはポリ（アルキルエーテル）であり、Ｒ”は、フルオロアルキル、フルオロアリール、フルオロシクロアルキル、フルオロアラルキル、またはシクロアリールであり、Ｘはハライドであり、Ｚはカルボキシレートまたはトリフルオロアセテートである。
【００８９】
グラフェン被覆無機粒子は、機械的性質、導電率、および熱伝導率を改善するエポキシ樹脂中の強化フィラーとして使用することができる。エポキシ樹脂との適合性のため、官能基−ＮＨ２が特に興味深い。たとえば、エポキシ樹脂の一般的に使用される硬化剤の１つは、３つの−ＮＨ２基を有するジエチレントリアミン（ＤＥＴＡ）である。ＤＥＴＡが衝突チャンバー中に含まれる場合、その３つの−ＮＨ２基の中の１つがグラフェンシートのエッジまたは表面に結合することができ、残りの２つの未反応−ＮＨ２基はエポキシ樹脂との反応に利用することができる。このような配置によって、無機粒子を包み込むグラフェンシートとエポキシマトリックスとの間に良好な界面結合が形成される。
【００９０】
他の有用な化学官能基または反応性分子は、アミドアミン、ポリアミド、脂肪族アミン、変性脂肪族アミン、脂環式アミン、芳香族アミン、無水物、ケチミン、ジエチレントリアミン（ＤＥＴＡ）、トリエチレンテトラミン（ＴＥＴＡ）、テトラエチレンペンタミン（ＴＥＰＡ）、ポリエチレンポリアミン、ポリアミンエポキシ付加体、フェノール系硬化剤、非臭素化硬化剤、非アミン硬化剤、およびそれらの組合せからなる群から選択することができる。これらの官能基は、多官能性であり、少なくとも２つの末端から少なくとも２つの化学種と反応可能である。最も重要なことには、これらは、その末端の１つを用いて、グラフェンのエッジまたは表面に結合可能であり、エポキシ硬化段階中に、１つまたは２つの他の末端でエポキシドまたはエポキシ樹脂材料と反応可能である。
【００９１】
上記の［ＮＧＰ］−Ｒｍはさらに官能化することができる。これは、−Ｒｍ基グラフェンシートに結合させた後に衝突チャンバーの蓋を開け、次に新しい官能化剤を衝突チャンバーに加え、衝突操作を再開することによって行うことができる。この結果得られるグラフェンシートまたはプレートレットは、式：［ＮＧＰ］−Ａｍ（式中、Ａは、ＯＹ、ＮＨＹ、Ｏ＝Ｃ−ＯＹ、Ｐ＝Ｃ−ＮＲ’Ｙ、Ｏ＝Ｃ−ＳＹ、Ｏ＝Ｃ−Ｙ、−ＣＲ’１−ＯＹ、Ｎ’Ｙ、またはＣ’Ｙから選択され、Ｙは、タンパク質、ペプチド、アミノ酸、酵素、抗体、ヌクレオチド、オリゴヌクレオチド、抗原、もしくは酵素基質、酵素阻害剤、もしくは酵素基質の遷移状態アナログの適切な官能基である、またはＲ’−ＯＨ、Ｒ’−ＮＲ’２、Ｒ’ＳＨ、Ｒ’ＣＨＯ、Ｒ’ＣＮ、Ｒ’Ｘ、Ｒ’Ｎ＋（Ｒ’）３Ｘ−、Ｒ’ＳｉＲ’３、Ｒ’Ｓｉ（−ＯＲ’−）ｙＲ’３−ｙ、Ｒ’Ｓｉ（−Ｏ−ＳｉＲ’２−）ＯＲ’、Ｒ’−Ｒ”、Ｒ’−Ｎ−ＣＯ、（Ｃ２Ｈ４Ｏ−）ｗＨ、（−Ｃ３Ｈ６Ｏ−）ｗＨ、（−Ｃ２Ｈ４Ｏ）ｗ−Ｒ’、（Ｃ３Ｈ６Ｏ）ｗ−Ｒ’、Ｒ’から選択され、ｗは１を超え２００未満の整数である）の組成を含む。
【００９２】
ＮＧＰは、式：［ＮＧＰ］−［Ｒ’−Ａ］ｍ（式中、ｍ、Ｒ’、およびＡは前述の定義の通りである）で表される組成物が生成されるように官能化することもできる。本発明の組成物は、ある種の環状化合物が上に吸着するＮＧＰも含む。これらは、式：［ＮＧＰ］−［Ｘ−Ｒａ］ｍ（式中、ａは０または１０未満の数であり、Ｘは、多環式芳香族、複素多環式芳香族、または金属複素多環式芳香族部分であり、Ｒは前述の定義の通りである）の物質の組成物を含む。好ましい環状化合物は平面状である。吸着のためのより好ましい環状化合物はポルフィリンおよびフタロシアニンである。吸着した環状化合物は官能化することができる。このような組成物は、式、［ＮＧＰ］−［Ｘ−Ａａ］ｍ（式中、ｍ、ａ、Ｘ、およびＡは前述の定義の通りである）の化合物を含む。
【００９３】
本発明の官能化ＮＧＰは、スルホン化、脱酸素したプレートレット表面への求電子付加、またはメタル化によって調製することができる。黒鉛プレートレットは、官能化剤を接触させる前に処理することができる。このような処理としては、溶媒中へのプレートレットの分散を挙げることができる。ある場合では、次にプレートレットを濾過し、乾燥させた後に接触させることができる。官能基の特定の有用な種類の１つは、カルボン酸部分であり、これは、ＮＧＰが前述の酸インターカレーション経路から調製される場合に、ＮＧＰ表面上にもともと存在する。カルボン酸官能化が必要な場合、ＮＧＰは、クロレート、硝酸、または過硫酸アンモニウム酸化を行うことができる。
【００９４】
カルボン酸官能化黒鉛プレートレットは、別の種類の官能化ＮＧＰを調製するための出発点として機能できるので、特に有用である。たとえば、アルコールまたはアミドは、酸と容易に結合して安定なエステルまたはアミドを得ることができる。アルコールまたはアミンが二官能性または多官能性分子の一部である場合、Ｏ−またはＮＨ−を介した結合によって別の官能基がペンダント基として残る。これらの反応は、当技術分野において周知のようなカルボン酸のアルコールまたはアミンによるエステル化またはアミノ化のために開発されたいずれかの方法を用いて行うことができる。これらの方法の例は、Ｇ．Ｗ．Ａｎｄｅｒｓｏｎ，ｅｔ  ａｌ．，Ｊ．Ａｍｅｒ．Ｃｈｅｍ．Ｓｏｃ．９６，１８３９（１９６５）に見ることができ、その全体が参照により本明細書に援用される。プレートレットを硝酸および硫酸で処理してニトロ化プレートレットを得て、次にそのニトロ化形態を亜ジチオン酸ナトリウムなどの還元剤で化学的に還元して、アミノ官能化プレートレットを得ることによって、アミノ基を黒鉛プレートレット上に直接導入することができる。
【００９５】
無機マトリックス中にドーパントを導入する方法として、グラフェン被覆無機粒子の官能化を使用することができる。
【００９６】
以下の実施例は、本発明の実施の最良の形態を提供する役割を果たすものであり、本発明の範囲を限定するものと解釈すべきではない。
【実施例】
【００９７】
実施例１：グラフェン強化銅マトリックス複合物
実験において、１ｋｇの銅粉末、１００グラムの５０メッシュのフレーク黒鉛（平均粒度０．１８ｍｍ；Ａｓｂｕｒｙ  Ｃａｒｂｏｎｓ、Ａｓｂｕｒｙ  ＮＪ）、および１１０グラムの磁性ステンレス鋼ピン（Ｒａｙｔｅｃｈ  Ｉｎｄｕｓｔｒｉｅｓ、Ｍｉｄｄｌｅｔｏｗｎ  ＣＴ）を高エネルギーボールミル容器中に入れた。このボールミルを３００ｒｐｍで４時間運転した。容器の蓋を取り外し、磁気分離によりステンレス鋼ピンを除去した。無機担体材料の粒子は、ラマン分光法によってグラフェンであることが確認された暗色層で覆われていることが分かった。担体材料を５０メッシュのふるいの上に置き、少量の未処理のフレーク黒鉛を除去した。
【００９８】
この材料の１０グラムの試料をプレス成形によって円板に圧縮し、次に、アルゴンが流れる適切な温度の炉内で焼結させた。さらに１０グラムの試料を熱間静水圧プレス（ＨＩＰ）によってプレスし緻密化した。
【００９９】
上記材料の１０グラムの試料を、８５ＭＰａおよび４２５℃においてアルゴン下でプレス成形によって円板に圧縮した。Ｓｔａｐｌａ  Ｃｏｎｄｏｒ超音波溶接機を用いて超音波エネルギーを２０ｋｈｚで４秒間加えて、緻密化された円板を形成した。
【０１００】
実施例２：官能化グラフェン強化銅マトリックス無機複合物
窒素源として５０グラムの尿素を含むことで、実施例１の方法を繰り返した。形成されたコーティングされた粉末は、実施例１と同じ方法を用いて円板に成形した。
【０１０１】
実施例３：グラフェン強化スズ複合物
実験において、２グラムの純度９９．９％のスズ粉末および０．２５グラムのＨＯＰＧを共鳴音響ミル（Ｌａｂ  Ｒａｍ、Ｒｅｓｏｄｙｎ  Ｉｎｃ、Ｂｕｔｔｅ  ＭＴ）中にステンレス鋼ボールとともに入れ、５分間処理した。続いて、コーティングされたスズ粒子を室温で圧縮し、２４０℃で溶融させ、固化させて、グラフェン強化スズマトリックス複合物の円板を形成した。
【０１０２】
実施例４：グラフェン強化アルミニウムマトリックス複合物
実験において、５００ｇのアルミニウム粉末および５０グラムの高配向熱分解黒鉛（ＨＯＰＣ）を共鳴音響ミル（Ｌａｂ  Ｒａｍ、Ｒｅｓｏｄｙｎ  Ｉｎｃ、Ｂｕｔｔｅ  ＭＴ）中に入れた。このミルを２０分間運転した後、容器を取り外し、未処理のＨＯＰＧを５０メッシュのふるいで除去した。アルミニウム粉末は、ラマン分光法によってグラフェンであることが確認された暗色層で覆われていることが分かった。
【０１０３】
この材料の１０グラムの試料をプレス成形によって円板に圧縮し、次に、アルゴンが流れる適切な温度の炉内で焼結させた。さらに１０グラムの試料を熱間静水圧プレス（ＨＩＰ）によってプレスし緻密化した。
【０１０４】
上記材料の１０グラムの試料を、４５ＭＰａおよび３２５℃においてアルゴン下でプレス成形によって円板に圧縮した。Ｓｔａｐｌａ  Ｃｏｎｄｏｒ超音波溶接機を用いて超音波エネルギーを２０ｋｈｚで４秒間加えて、緻密化された円板を形成した。
【０１０５】
実施例５：メソカーボンマイクロビーズ（ＭＣＭＢ）からのグラフェン−ガラス複合物
一例では、５００グラムのホウケイ酸ガラス粉末（担体材料）および１０グラムのＭＣＭＢ（Ｃｈｉｎａ  Ｓｔｅｅｌ  Ｃｈｅｍｉｃａｌ  Ｃｏ．、Ｔａｉｗａｎ）をボールミル中に入れ、３時間処理した。別の実験で、未処理のＭＣＭＢをふるい分け、空気分級により除去し、溶媒溶液中に中電させた。コーティングされた粒子のグラフェン使用量は、１．４重量％と推定された。圧縮した試料は、従来の１２００Ｗの家庭用電子レンジを用いてセラミック繊維の密閉容器（Ｆｕｚｅｗｏｒｋｓ、Ｄｉａｍｏｎｄ  Ｔｅｃｈ  Ｉｎｃ．、Ｔａｍｐａ  Ｆｌｏｒｉｄａ）中で焼結させた。コーティングされたガラス粉末の少量の試料を誘導炉中に入れ、ガラス繊維の延伸に使用した。
【０１０６】
実施例６：選択的レーザー焼結によるグラフェン−ガラス複合物
前述の実施例５で作製した材料の２００グラムのグラフェン被覆ガラス粉末から、選択的レーザー焼結装置によって、引張試験棒を作製した。熱応力を減少させるためにこれらの棒をアニールした。熱膨張係数（ＣＴＥ）および引張強度を測定した。
【０１０７】
実施例７：官能化グラフェン無機マトリックス複合物
別の実験において、ボールミルプロセス中または二次的ボールミルステップ中のいずれかで、以下の官能基含有種をグラフェン銅複合物に導入した：アミノ酸、スルホン酸基（−ＳＯ３Ｈ）、２−アジドエタノール、ポリアミド（カプロラクタム）、およびアルデヒド基。これらのグラフェン被覆粉末を次に複合材料のフィラー材料として使用した。一般に、これらの官能基によって、結果として得られるグラフェンシートと、エポキシ、ポリエステル、ポリイミド、およびビニルエステルのマトリックス材料との間に大幅に改善された界面結合が形成され、より強いポリマーマトリックス複合物が形成されることが分かった。短梁（ｓｈｏｒｔ  ｂｅａｍ）剪断試験と、走査型電子顕微鏡法（ＳＥＭ）による破断面検査との組合せを用いることによって、界面結合強度を半定量的に測定した。非官能化グラフェンシートは、残留マトリックスがグラフェンシート表面に結合せずに破面から突出する傾向にある。対照的に、官能化グラフェンシートを含む複合物試料の破面は、裸のグラフェンシートが全く見られず；グラフェンシートであると思われるものは、樹脂マトリックス中に完全に埋め込まれていた。
【０１０８】
実施例８：フリーザーミルによるグラフェン−セラミック複合物
実験において、１０グラムの二酸化チタン粉末および１グラムのグラフェンナノプレートレット（Ｎ００６−ｐグラフェン、Ａｎｇｓｔｒｏｎ  Ｍａｔｅｒｉａｌｓ、Ｄａｙｔｏｎ、Ｏｈｉｏ）をフリーザーミル（Ｓｐｅｘ  Ｍｉｌｌ、Ｓｐｅｘ  Ｓａｍｐｌｅ  Ｐｒｅｐ、Ｍｅｔｕｃｈｅｎ  ＮＪ）中に入れ、１０分間処理した。コーティングされた粒子の試料を圧縮し、続いてマイクロ波焼結を行った。第２の試料を炭酸バリウムと混合し、同じ方法で処理して、チタン酸バリウムを形成した。導電率を４点プローブによって測定した。
【０１０９】
比較例１：Ｈｕｍｍｅｒの方法によるグラフェンおよび無機複合物
酸化黒鉛は、Ｈｕｍｍｅｒｓの方法［米国特許第２，７９８，８７８号明細書、１９５７年７月９日］による硫酸、硝酸塩、および過マンガン酸塩を用いた黒鉛フレークの酸化によって調製される。反応終了後、得られた混合物を脱イオン水中に注ぎ、濾過した。大部分の硫酸イオンを除去するため、得られた酸化黒鉛をＨＣｌの５％溶液中で繰り返し洗浄した。次に、濾液のｐＨが中性となるまで、試料を脱イオン水で繰り返し洗浄した。得られたスラリーを噴霧乾燥し、真空オーブン中６０℃で２４時間保管した。結果として得られる層状酸化黒鉛の層間隔をＤｅｂｅｙ−ＳｃｈｅｒｒｅｒのＸ線技術によって測定すると約０．７３ｎｍ（７．３Ａ）であった。次にこの材料の試料を、剥離のために、６５０℃にあらかじめ設定した炉に４分間入れ、１２００℃の不活性雰囲気の炉中で４時間加熱して、数層還元酸化グラフェン（ＲＧＯ）から構成される低密度粉末を形成した。窒素吸着ＢＥＴによって表面積を測定した。
【０１１０】
続いて、ボールミルによって２０分の時間で、この粉末を１％〜１５％の使用量で銅フレーク、アルミニウム粉末、ホウケイ酸ガラス粉末、およびアルミナ粉末とそれぞれ乾式混合した。配合した材料をプレスして緻密化し、適切な温度において不活性雰囲気中で焼結を行った。
【０１１１】
試験結果のまとめ：
無機マトリックス複合物の構造および性質を測定するために、走査型電子顕微鏡法（ＳＥＭ）、透過型電子顕微鏡法（ＴＥＭ）、ラマン分光法、曲げ強度試験（曲げ強度および弾性率測定のための長梁（ｌｏｎｇ  ｂｅａｍ）試験と、層間または界面結合の評価のための短梁剪断試験との両方）、比表面積（ＳＳＡ）を求めるためのＢＥＴ試験、導電率（４点プローブ）試験、および熱伝導率（レーザーフラッシュ）試験を行った。以下は、より顕著な結果の一部のまとめである：
１）一般に、衝突ボールを加えることは、黒鉛粒子からのグラフェンシートの剥離過程の促進に役立つ。しかし、この選択肢は、グラフェン被覆無機粒子の作製後にこれらの衝突ボールの分離が必要である。
２）衝突粒子（セラミック、ガラス、金属のボールなど）が使用されない場合、より硬質の無機粒子（たとえばアルミナ、サファイア、ジルコニア）は、より軟質の無機粒子（たとえば銅、スズ、アルミニウム）と比較すると、黒鉛粒子からグラフェンシートを剥離する能力が高い。
３）外部から加えられる衝突ボールがない場合、より軟質の無機粒子によって、０．０１重量％〜５重量％のグラフェン（ほとんどが単層グラフェンシート）を有するグラフェン被覆粒子または埋め込み粒子が得られる傾向にあり、より硬質の無機ボールによって、０．１重量％〜３０重量％のグラフェン（ほとんどが単層および数層グラフェンシート）を有するグラフェン被覆粒子が得られる傾向にある。
４）外部から加えられる衝突ボールを有する場合、すべての無機ボールは、０．０１重量％〜約８０重量％のグラフェンシート（ほとんどが数層グラフェン、３０重量％を超える場合は＜１０層）を支持することができる。
５）本発明による方法によって製造されたグラフェン強化無機マトリックス複合物（グラフェン／無機ナノ複合物）は、典型的には、これまでの従来技術の方法によって製造されたそれらの相当物と比較すると、はるかに高い曲げ強度を示す。破断面のＳＥＭ検査によって、本発明によるグラフェン／無機ナノ複合物中でグラフェンがはるかにより均一に分散していることが分かる。ナノフィラーの凝集は、複合材料中の亀裂発生源となりうる。
６）本発明による方法によって製造されたグラフェン／無機ナノ複合物は、はるかに低い浸透閾値も有する。浸透閾値は、他の場合には非伝導性である無機マトリックス中に電子伝導経路の網目構造を形成可能な伝導性フィラーの臨界体積分率または重量分率である。これは典型的には、導電率対フィラー分率曲線における１〜５桁での大きさの急上昇を特徴とする。たとえば、本発明によるグラフェン／ジルコニアナノ複合物は、２．０％の低い浸透閾値を示すことができるが、従来技術の方法によって製造された同じ種類の複合物は、その浸透閾値を実現するために典型的には約４．５重量％のグラフェンシートを必要とする。
７）低温処理後、化学官能化グラフェンシートを含有するグラフェン／無機ナノ複合物は、非官能化グラフェンシートを含む複合物と比較すると、はるかに高い短梁剪断強度を示す。これは、グラフェン製造／官能化を組み合わせた本発明による方法の驚くべき有効性を示している。
【図１】
2019506358.tif 000004
【図２】
2019506358.tif 000005
【図３】
2019506358.tif 000006
【図４】
2019506358.tif 000007
【図５】
2019506358.tif 000008
【図６Ａ】
2019506358.tif 000009
【図６Ｂ】
2019506358.tif 000010
【国際調査報告】
2019506358.tif 000011
2019506358.tif 000012